(57)【特許請求の範囲】
【請求項１】
媒体を搬送方向に搬送する搬送ユニットと、
マゼンタインクを吐出する第１ヘッドと、
前記第１ヘッドよりも前記搬送方向の下流側に設けられた第１光源と、
前記第１光源よりも前記搬送方向の下流側に設けられシアンインクを吐出する第２ヘッドと、
前記第２ヘッドよりも前記搬送方向の下流側に設けられた第２光源と、
前記第２光源よりも前記搬送方向の下流側に設けられブラックインクを吐出する第３ヘッドと、
前記第３ヘッドよりも前記搬送方向の下流側に設けられた第３光源と、
前記第３光源よりも前記搬送方向の下流側に設けられイエローインクを吐出する第４ヘッドと、
前記第４ヘッドよりも前記搬送方向の下流側に設けられ、前記第１光源の照射エネルギーよりも強い照射エネルギーで光を照射する第４光源と、
前記第４光源よりも前記搬送方向の下流側に設けられクリアインクを吐出する第５ヘッドと、
前記第５ヘッドよりも前記搬送方向の下流側に設けられ、前記第１光源の照射エネルギーよりも強い照射エネルギーで光を照射する第５光源と、
を備え、
前記第１光源、前記第４光源および前記第５光源の照射強度は等しいことを特徴とする印刷装置。
【請求項２】
請求項１に記載の印刷装置であって、
印刷装置は、印刷装置用インクセットを備え、
前記印刷装置用インクセットは、前記マゼンタインク、前記シアンインク、前記イエローインク、前記ブラックインクを有し、
前記マゼンタインク、前記シアンインク、前記イエローインク及び前記ブラックインクのそれぞれは、顔料と、重合性化合物と、光重合開始剤とを含有し、
前記重合性化合物は、アクリル酸２−（２−ビニロキシエトキシ）エチル、3-オキサ-5-ヘキセン-1-オール、フェノキシエチルアクリレート、４−ヒドロキシブチルアクリレート、トリシクロデカンジメチロールジアクリレート、ジペンタエリスリトールヘキサアクリレート、エトキシ化イソシアヌル酸トリアクリレートよりなる群から選択される１種または２種以上を含む
ことを特徴とする印刷装置。
【請求項３】
請求項１に記載の印刷装置であって、
前記イエローインクは、顔料と、重合性化合物と、光重合開始剤とを含有し、前記重合性化合物は、アクリル酸２−（２−ビニロキシエトキシ）エチル、3-オキサ-5-ヘキセン-1-オール、フェノキシエチルアクリレート、４−ヒドロキシブチルアクリレート、トリシクロデカンジメチロールジアクリレート、ジペンタエリスリトールヘキサアクリレート、エトキシ化イソシアヌル酸トリアクリレートよりなる群から選択される１種または２種以上を含み、前記顔料は、Ｃ．Ｉ.ピグメント  イエロー  １５０、１５５、１８０よりなる群から選択される１種または２種以上を含むことを特徴とする印刷装置。
【発明の詳細な説明】
【技術分野】
【０００１】
本発明は、印刷装置及び印刷方法に関する。
【背景技術】
【０００２】
インクを吐出して媒体に印刷を行うインクジェット式の印刷装置が知られている。このような印刷装置の中に、光（例えば、紫外光（ＵＶ）や可視光など）の照射によって硬化するインク（ＵＶインク）を吐出する印刷装置がある。このタイプの印刷装置では、ノズルから媒体にＵＶインクを吐出した後、媒体に形成されたドットに光を照射する。これにより、ドットが硬化して媒体に定着する（例えば、特許文献１参照）。このため、インクを吸収しない媒体（例えばフィルム）に対しても、ドットを形成することが可能である。
【先行技術文献】
【特許文献】
【０００３】
【特許文献１】特開２００８−２６５２８５号公報
【発明の概要】
【発明が解決しようとする課題】
【０００４】
ＵＶインクを吐出する印刷装置では、ＵＶインクに２段階で紫外光を照射することが行われることがある。１段階目では、媒体上のＵＶインクに紫外光を照射して、ＵＶインクの濡れ広がりを制御したり、その後に更に媒体に吐出されるＵＶインクとの滲みを抑制したりする。２段階目では、１段階目よりも照射エネルギー（積算光量）が強くなるように紫外光を照射して、ＵＶインクを完全に硬化させる。１段階目は「仮硬化」若しくは「ピニング」と呼ばれ、２段階目は「本硬化」と呼ばれることがある。
【０００５】
イエローのＵＶインクは、シアンやマゼンタのＵＶインクよりも紫外光を吸収しやすい。このため、比較的弱い照射エネルギーで紫外光を照射する仮硬化の際に、イエローインクの表面で紫外光が吸収されてしまい、イエローインクの内部まで紫外光が届かないことがある。この場合、表面だけ硬化し、内部は流動性を持つ状態になる。この状態のイエローインクに紫外光を強い照射エネルギーで照射して本硬化させると、内部のイエローインクが硬化収縮することによって、表面（既に硬化している表面）にしわが発生してしまう。
【０００６】
また、重合性化合物が、アクリル酸２−（２−ビニロキシエトキシ）エチル、3-オキサ-5-ヘキセン-1-オール、フェノキシエチルアクリレート、４−ヒドロキシブチルアクリレート、トリシクロデカンジメチロールジアクリレート、ジペンタエリスリトールヘキサアクリレート、エトキシ化イソシアヌル酸トリアクリレートよりなる群から選択される１種または２種以上を含む場合に、しわが顕著に発生する。特に、イエローのＵＶインクの成分が、アクリル酸２−（２−ビニロキシエトキシ）エチルを含む場合に、しわが顕著に発生する。アクリル酸２−（２−ビニロキシエトキシ）エチルには、水分や塩基による重合阻害がなく、酸素による重合阻害がないため、より効果的に効果するため、上記の課題がより顕著に発生する。
【０００７】
また、イエローのＵＶインクの成分が、Ｃ．Ｉ.ピグメント  イエロー  １５０，１５５，１８０からなる１種類以上の顔料を含む場合に、さらにしわが顕著に発生する。
【０００８】
本発明は、イエローインクのしわの発生を抑制することを目的とする。
【課題を解決するための手段】
【０００９】
上記目的を達成するための主たる発明は、媒体を搬送方向に搬送する搬送ユニットと、第１ヘッドと、前記第１ヘッドよりも前記搬送方向の下流側に設けられた第１光源と、前記第１ヘッド及び前記第１光源よりも前記搬送方向の下流側に設けられた第２ヘッドと、前記第２ヘッドよりも前記搬送方向の下流側に設けられ、前記第１光源の照射エネルギーよりも強い照射エネルギーで光を照射する第２光源と、前記第２光源よりも前記搬送方向の下流側に設けられた第３ヘッドと、前記第３ヘッドよりも前記搬送方向の下流側に設けられ、前記第１光源の照射エネルギーよりも強い照射エネルギーで光を照射する第３光源と、を備え、前記第１ヘッドは、マゼンタインク、シアンインク、ブラックインクのうちいずれか1色のインクを前記媒体に吐出し、前記第２ヘッドは、イエローインクを前記媒体に吐出し、前記第３ヘッドは、クリアインクを前記媒体に吐出する印刷装置である。
【００１０】
本発明の他の特徴については、本明細書及び添付図面の記載により明らかにする。
【図面の簡単な説明】
【００１１】
【図１】図１は、第１実施形態の印刷装置１の概略側面図である。
【図２】図２は、印刷装置１のブロック図である。
【図３】図３Ａは、ブラックヘッドユニット４１Ｋの構成の説明図である。図３Ｂは、ヘッドアセンブリ４１１の構成の説明図である。図３Ｃは、ヘッド４１２におけるノズルの配置の説明図である。
【図４】図４は、比較例の印刷装置１の説明図である。
【図５】図５は、第２実施形態の印刷装置１の概略側面図である。
【図６】図６は、第３実施形態の印刷装置１の概略側面図である。
【図７】図７Ａは、表刷り印刷により形成される画像（表刷り印刷画像）の説明図である。図７Ｂは、裏刷り印刷により形成される画像（裏刷り印刷画像）の説明図である。
【図８】図８は、第４実施形態の印刷装置１の概略側面図である。
【図９】図９Ａ及び図９Ｂは、ラベルＬの印刷方法の説明図である。図９Ｃは、金色の表現の原理の説明図である。
【図１０】図１０Ａ及び図１０Ｂは、第５実施形態の印刷装置１の概略側面図である。
【図１１】図１１Ａは、カラーインク及びクリアインクの本硬化に必要な照射エネルギー（積算光量）の表である。図１１Ｂは、各光源の照射強度（照度）と照射エネルギー（積算光量）の表である。
【図１２】図１２は、強仮硬化用のイエロー用光源８１Ｙ及び本硬化用光源９２をドラム１１側から見た図である。
【図１３】図１３は、各色のインク組成を示す表（上）と、インクセットを示す表（下）である。
【図１４】図１４は、しわの評価結果を示す表である。
【図１５】図１５は、表面光沢の評価結果を示す表である。
【図１６】図１６は、官能評価結果を示す表である。
【発明を実施するための形態】
【００１２】
本明細書及び添付図面の記載により、少なくとも、以下の事項が明らかとなる。
【００１３】
媒体を搬送方向に搬送する搬送ユニットと、マゼンタヘッドと、マゼンタ用光源と、シアンヘッドと、シアン用光源と、ブラックヘッドと、ブラック用光源と、前記マゼンタヘッド、前記マゼンタ用光源、前記シアンヘッド、前記シアン用光源、前記ブラックヘッド及び前記ブラック用光源よりも前記搬送方向の下流側に設けられたイエローヘッドと、前記イエローヘッドよりも前記搬送方向の下流側に設けられ、前記マゼンタ用光源、前記シアン用光源及び前記ブラック用光源の照射エネルギーよりも強い照射エネルギーで光を照射するイエロー用光源と、を備える印刷装置が明らかとなる。  
このような印刷装置によれば、イエローインクのしわの発生を抑制できる。
【００１４】
印刷装置は、印刷装置用インクセットを備え、前記印刷装置用インクセットは、マゼンタインク、シアンインク、イエローインク、ブラックインクを有し、前記マゼンタインク、前記シアンインク、前記イエローインク、前記ブラックインクは、顔料と、重合性化合物と、光重合開始剤とを含有し、前記重合性化合物は、アクリル酸２−（２−ビニロキシエトキシ）エチル、3-オキサ-5-ヘキセン-1-オール、フェノキシエチルアクリレート、４−ヒドロキシブチルアクリレート、トリシクロデカンジメチロールジアクリレート、ジペンタエリスリトールヘキサアクリレート、エトキシ化イソシアヌル酸トリアクリレートよりなる群から選択される１種または２種以上を含むことが望ましい。特に、前記重合性化合物は、アクリル酸２−（２−ビニロキシエトキシ）エチルを含むことが望ましい。このようなインク組成の場合にしわが発生しやすいため、特に有効である。
【００１５】
印刷装置は、印刷装置用インクセットを備え、前記印刷装置用インクセットは、前記マゼンタインク、前記シアンインク、前記イエローインク、前記ブラックインクを有し、前記マゼンタインク、前記シアンインク、前記イエローインク、前記ブラックインクは、前記顔料と、前記重合性化合物と、前記光重合開始剤とを含有し、前記イエローインクの前記顔料は、Ｃ．Ｉ.ピグメント  イエロー  １５０、１５５、１８０よりなる群から選択される１種または２種以上を含むことが望ましい。このようなインク組成の場合にしわが発生しやすいため、特に有効である。
【００１６】
前記マゼンタヘッド又は前記シアンヘッドが前記ブラックヘッドよりも前記搬送方向の上流側に配置されていることが望ましい。このような場合においても、イエローヘッドが他のカラーインクを吐出するヘッドよりも搬送方向の下流側に設けられているため、イエローインクのしわの発生を抑制できる。
【００１７】
前記イエロー用光源は、本硬化用の光源であることが望ましい。これにより、イエローインクを仮硬化させずに本硬化させるので、イエロードットの内部まで紫外光が届き、イエロードットのしわの発生を抑制できる。
【００１８】
光を照射されると硬化するクリアインクを吐出するクリアヘッドを更に備え、前記クリアヘッドは、前記イエロー用光源よりも前記搬送方向の下流側に設けられているこれにより、イエローインクとクリアインクとが滲むことが抑制できる。
【００１９】
光を照射すると硬化する背景用インクを吐出する背景用ヘッドを更に備え、前記背景用ヘッドは、前記イエロー用光源よりも前記搬送方向下流側に設けられていることが望ましい。これにより、イエローインクと背景用インクとが滲むことが抑制できる。
【００２０】
前記イエローインクよりも光透過率の高いイエローインクを吐出する第２のイエローヘッドと、前記第２のイエローヘッドよりも前記搬送方向の下流側に設けられ、前記マゼンタ用光源、前記シアン用光源及び前記ブラック用光源の照射エネルギーよりも強い照射エネルギーで光を照射する第２のイエロー用光源と、を更に備え、透明媒体に前記第２イエローインクを塗布して、光透過性のある淡黄画像を形成することが望ましい。これにより、印刷物を銀色の光沢面に取り付ければ、金色を表現できる。
【００２１】
媒体を搬送方向に搬送させながら、光を照射されると硬化するマゼンタインクを吐出し、前記媒体にマゼンタドットを形成する工程と、前記マゼンタドットに前記光を照射する工程と、光を照射されると硬化するシアンインクを吐出し、前記媒体にシアンドットを形成する工程と、前記シアンドットに前記光を照射する工程と、光を照射されると硬化するブラックインクを吐出し、前記媒体にブラックドットを形成する工程と、前記ブラックドットに前記光を照射する工程と、前記光の照射された前記マゼンタドット、前記シアンドット及び前記ブラックドットが形成された領域に、光を照射されると硬化するイエローインクを吐出し、前記媒体にイエロードットを形成する工程と、前記イエロードットを形成した後に、前記マゼンタドット、前記シアンドット及び前記ブラックドットに照射した照射エネルギーよりも強い照射エネルギーで光を照射する工程と、を行う印刷方法が明らかとなる。  
このような印刷方法によれば、イエローインクのしわの発生を抑制できる。
【００２２】
＝＝＝第１実施形態＝＝＝
＜印刷装置の概要＞
図１は、第１実施形態の印刷装置１の概略側面図である。図２は、印刷装置１のブロック図である。
【００２３】
印刷装置１は、搬送ユニット１０、ヘッドユニット４０、検出器群５０、コントローラー６０、駆動信号生成回路７０、仮硬化ユニット８０、本硬化ユニット９０を備えている。
【００２４】
搬送ユニット１０は、媒体を搬送する機能を有する。以下の説明では、媒体の搬送される方向を搬送方向と呼ぶ。搬送ユニット１０は、ドラム１１、第１ローラー１２、第２ローラー１３、第３ローラー１４を有する。媒体は、搬送ユニット１０の上流側の供給ユニット（不図示）から供給され、搬送ユニット１０の下流側の巻き取りローラー（不図示）によって巻き取られる。媒体は第１ローラー１２から第３ローラー１４までの間において所定の張力にて張られており、ドラム１１の表面に密着している。そして、ドラム１１が回転することによって、媒体が搬送されることになる。媒体は、紙であることもあるが、透明媒体Ｓであることもある。
【００２５】
ヘッドユニット４０は、搬送方向上流側から順に、マゼンタヘッドユニット４１Ｍ、シアンヘッドユニット４１Ｃ、ブラックヘッドユニット４１Ｋ及びイエローヘッドユニット４１Ｙを有する。マゼンタヘッドユニット４１Ｍの吐出するマゼンタインクと、シアンヘッドユニット４１Ｃの吐出するシアンインクと、イエローヘッドユニット４１Ｙの吐出するイエローインクとによって、減色法によるカラー画像が印刷される。また、カラー画像の印刷には、ブラックヘッドユニット４１Ｋから吐出されるブラックインクも用いられる。以下の説明では、マゼンタインク、シアンインク、イエローインク及びブラックインクのことをカラーインクと呼ぶことがある。
【００２６】
各色のヘッドユニットは、ドラム１１の表面に沿って設けられている。また、各色のヘッドユニットは、ＵＶインクを吐出する。ＵＶインクは、紫外光が照射されると硬化する性質を有するインクである。印刷装置１が備える印刷装置用インクセット（各色のインク）のＵＶインクの組成については、後述する。
【００２７】
ところで、マゼンタインクは、所定の波長を吸収してマゼンタに発色させるための色材が紫外光で壊れにくいという性質を持つ。このため、本実施形態では、マゼンタヘッドユニット４１Ｍは、他のカラーインクを吐出するヘッドユニットよりも搬送方向上流側に配置させている。  
減色法の３原色であるマゼンタのヘッドユニットを最上流側に配置させた場合、通常であれば、次に残りの２つの原色のヘッドユニット（シアンヘッドユニット４１Ｃ及びイエローヘッドユニット４１Ｙ）を配置し、最後に３原色ではないブラックヘッドユニット４１Ｋを配置する。但し、本実施形態では、マゼンタヘッドユニット４１Ｍを最上流側に配置しているにも関わらず、ブラックヘッドユニット４１Ｋよりも搬送方向下流側にイエローヘッドユニット４１Ｙを配置している。この理由は、後述する比較例の説明で明らかになる。
【００２８】
検出器群５０は、印刷装置１の各部の情報を検出する各種の検出器をあらわす。例えば、検出器群５０の中には、ドラムの回転角度を検出するエンコーダー（不図示）などが含まれている。検出器群５０は、コントローラー６０に検出信号を送信する。
【００２９】
コントローラー６０は、印刷装置１の制御を行うための制御ユニットである。コントローラー６０は、ＣＰＵ６１、メモリ６２及びインターフェース部６３を有する。ＣＰＵ６１は、印刷装置１の全体の制御を行うための演算処理装置である。メモリ６２は、ＣＰＵ６１の作業領域や、プログラムを格納する領域などを確保するための記憶部である。ＣＰＵ６１は、メモリ６２に格納されているプログラムに従って、各ユニットを制御することになる。インターフェース部６３は、外部装置であるコンピューター１１０と印刷装置１との間でデータの送受信を行う。
【００３０】
駆動信号生成回路７０は、ヘッドユニット４０に含まれているピエゾ素子などの駆動素子を駆動するための駆動信号を生成する回路である。駆動信号が駆動素子に印加されることによって、駆動素子が駆動して、インク滴がノズルから吐出されることになる。
【００３１】
仮硬化ユニット８０は、媒体に着弾したＵＶインク同士が滲まないようにＵＶインクの表面を硬化（仮硬化）させる程度の強度の紫外光を照射する。仮硬化ユニット８０は、搬送方向上流側から順に、マゼンタ用光源８１Ｍ、シアン用光源８１Ｃ及びブラック用光源８１Ｋを有する。但し、仮硬化用のイエロー用光源は設けられていない。
【００３２】
仮硬化用の各色の光源は、ドラム１１の表面に沿って設けられている。また、各色の光源は、対応する色のヘッドユニットの下流側に設けられている。これにより、ＵＶインクが媒体に着弾してドットが形成された直後に、仮硬化用の光源から紫外光が照射されて、ＵＶインクのドット表面が仮硬化する。仮硬化ユニット８０の各色の光源として、ＬＥＤ（発光ダイオード）などが採用される。
【００３３】
仮硬化用の光源は、ＵＶインクを完全に硬化させない程度の比較的弱い照射エネルギーの紫外光（本硬化用光源９１よりも弱い照射エネルギーの紫外光）を照射する。これは、ＵＶインクは完全に固化するとインクを弾く性質を有し、カラーインクが弾かれてしまうと、カラー画像の画質が低下するおそれがあるためである。
【００３４】
なお、照射エネルギー（積算光量）［ｍＪ／ｃｍ２］は、光源から照射される被照射表面における照射強度（照度）［ｍＷ／ｃｍ２］と照射時間［ｓ］との積から算出される。照射エネルギーが強ければ、ＵＶインクに含まれる重合性化合物の転化率が高くなり、ＵＶインクがより硬化する。
【００３５】
本硬化ユニット９０は、媒体上のＵＶインクを本硬化（完全に固化）させることが可能な強度の紫外光を照射する。本硬化ユニット９０は、仮硬化用の光源よりも強い照射エネルギーの紫外光を照射するための本硬化用光源９１を有する。本硬化用光源９１は、ドラム１１の下部に設けられている。また、本硬化用光源９１は、媒体Ｓがドラム１１から離れてから第３ローラー１４に達するまでの間において、媒体に紫外光を照射する。例えば、本硬化用光源９１として、メタルハライドランプなどが採用される。なお、本硬化ユニット９０は、本硬化用光源９１の紫外光を媒体側に反射させる反射鏡や、排熱のためのフィン、ファン及びダクトなども備えている。
【００３６】
なお、「本硬化」とは、媒体上に形成されたドットを、印刷物を使用するのに必要な硬化状態まで硬化させることをいう。「仮硬化」とは、インクの仮留め（ピニング）を意味し、ドットのブリードや混色を防止するために、本硬化の前に硬化させることをいい、一般に、仮硬化における転化率は仮硬化の後で行う本硬化による転化率よりも低い。なお、転化率とは、インク組成物に含まれる重合性化合物が硬化物へ転化する率を意味し、光照射によるインク組成物の硬化度と換言することができる。
【００３７】
＜ヘッドユニットの構成＞
図３Ａは、ブラックヘッドユニット４１Ｋの構成の説明図である。ここでは、ブラックヘッドユニット４１Ｋについて説明するが、他の色のヘッドユニットの構成も同様である。
【００３８】
ブラックヘッドユニット４１Ｋは、６個のヘッドアセンブリ４１１を有する。６個のヘッドアセンブリ４１１は、紙幅方向に沿って千鳥状に配置されている。すなわち、搬送方向上流側の３個のヘッドアセンブリ４１１と下流側の３個のヘッドアセンブリ４１１とが、紙幅方向に互い違いにずれて配置されている。
【００３９】
図３Ｂは、ヘッドアセンブリ４１１の構成の説明図である。ヘッドアセンブリ４１１は、６個のヘッド４１２を有する。６個のヘッド４１２は、紙幅方向に沿って千鳥状に配置されている。すなわち、搬送方向上流側の３個のヘッド４１２と下流側の３個のヘッド４１２とが、紙幅方向に互い違いにずれて配置されている。
【００４０】
図３Ｃは、ヘッド４１２におけるノズルの配置の説明図である。ヘッド４１２は、３６０個のノズルを有する。３６０個のノズルは、紙幅方向に沿って１列に配置されて、ノズル列を構成している。３６０個のノズルは１／３６０インチの間隔（ノズルピッチ）にて並んでいる。
【００４１】
上記のようにブラックヘッドユニット４１Ｋが構成されることにより、ブラックヘッドユニット４１Ｋに属する多数のノズルが実質的に１／３６０インチの間隔にて紙幅方向に並ぶことになる。これにより、ブラックヘッドユニット４１Ｋは、ドットを媒体に１／３６０インチの間隔（ドットピッチ）にて形成することが可能になる。なお、６個のヘッドアセンブリを千鳥状に配置するのではなく、３６個のヘッド４１２を千鳥状に配置しても良い。要するに、多数のノズルが実質的に所定のノズルピッチで紙幅方向に並んでいればよい。
【００４２】
＜印刷方法＞
印刷装置１は、搬送ユニット１０に媒体を搬送させ、媒体を搬送させながら、マゼンタヘッドユニット４１Ｍからマゼンタインクを吐出して、マゼンタドットを媒体に形成し、そのマゼンタドットにマゼンタ用光源８１Ｍから紫外光を照射して、マゼンタドットを仮硬化させる。
【００４３】
印刷装置１が媒体の搬送を続けると、マゼンタドットが形成された部分（マゼンタ画像が形成された領域）がシアンヘッドユニット４１Ｃに到達する。印刷装置１は、媒体を搬送させながら、シアンヘッドユニット４１Ｃからシアンインクを吐出して、シアンドットを媒体に形成する。既にマゼンタドットは仮硬化しているため、マゼンタドットとシアンドットが滲むことは無い。印刷装置１は、シアン用光源８１Ｃから紫外光を照射して、シアンドットを仮硬化させる。
【００４４】
印刷装置１が更に媒体の搬送を続けると、マゼンタドット及びシアンドットが形成された部分（マゼンタ画像及びシアン画像が形成された領域）がブラックヘッドユニット４１Ｋに到達する。印刷装置１は、媒体を搬送させながら、ブラックヘッドユニット４１Ｋからブラックインクを吐出して、ブラックドットを媒体に形成する。既にマゼンタドット及びシアンドットは仮硬化しているため、ブラックドットが他のドットと滲むことは無い。印刷装置１は、ブラック用光源８１Ｋから紫外光を照射して、ブラックドットを仮硬化させる。
【００４５】
本実施形態では、イエロードットが形成される前に、他の色（マゼンタ、シアン、ブラック）のカラードットが形成され、これらのドットは仮硬化されている。このようにするために、本実施形態では、イエローヘッドユニット４１Ｙは、他の色のカラーインクを吐出するヘッドユニットや、そのヘッドユニットに対応する仮硬化用の光源よりも搬送方向下流側に配置されているのである。これにより、他の色の仮硬化用の光源がイエローインクに比較的弱い照射エネルギーで紫外光を照射することを避けている。
【００４６】
印刷装置１が媒体の搬送を続けると、マゼンタドット、シアンドット及びブラックドットが形成された部分（マゼンタ画像、シアン画像及びブラック画像が形成された領域）がイエローヘッドユニット４１Ｙに到達する。印刷装置１は、媒体を搬送させながら、イエローヘッドユニット４１Ｙからイエローインクを吐出して、イエロードットを媒体に形成する。既に他の色のカラードットは仮硬化しているため、イエロードットが他のドットと滲むことは無い。
【００４７】
本実施形態では、仮硬化用のイエロー用光源は設けられていない。このため、イエロードットは仮硬化されない。但し、イエロードットを形成した後に、他の色のカラードットを形成しないため、イエロードットが他のドットと滲むことは無い。
【００４８】
イエロードットに仮硬化の紫外光（本硬化の紫外光と比べると弱い照射エネルギーの紫外光）が照射されないため、イエロードットの表面にしわが発生することを抑制できる。仮にイエローのような明るい色の表面にしわが発生すると、しわによる明暗が視認されやすく、画質が低下する。本実施形態では、イエロードットのしわの発生を抑制できるため、画質が向上する。
【００４９】
印刷装置１が更に媒体の搬送を続けると、カラードットが形成された部分（カラー画像が形成された領域）が本硬化ユニット９０の本硬化用光源９１により紫外光を照射されて本硬化し、カラードットから構成されるカラー画像が媒体に印刷される。仮硬化されていないイエロードットは、本硬化用光源９１からの紫外光によって硬化する。このため、第１実施形態の本硬化用光源９１は、イエロー用光源として機能する。
【００５０】
本実施形態では、イエロードットは仮硬化されていないが、イエロードットの形成後、イエロードットがすぐに本硬化されるため、イエロードットが濡れ広がらずに済む。また、本硬化用光源９１は仮硬化用の光源よりも強い照射エネルギーの紫外光を照射するため、本硬化時にはイエロードットの内部まで紫外光が届く（重合性化合物の転化率が高くなる）。このため、イエロードットにしわが発生することはない。
【００５１】
＜比較例との対比＞
図４は、比較例の印刷装置１の説明図である。比較例では、イエローヘッドユニット４１Ｙがブラックヘッドユニット４１Ｋよりも搬送方向上流側に設けられ、イエロードットを仮硬化させるためのイエロー用光源８１Ｙが設けられている点で第１実施形態と異なっている。
【００５２】
比較例においても、マゼンタヘッドユニット４１Ｍを他の色のヘッドユニットよりも搬送方向上流側に配置させている。減色法の３原色であるマゼンタ（又はシアン）のヘッドユニットを最上流側に配置させた場合、比較例のように、次に残りの２つの原色のヘッドユニット（シアンヘッドユニット４１Ｃ及びイエローヘッドユニット４１Ｙ）を配置し、最後に３原色ではないブラックヘッドユニット４１Ｋを配置することが考えられる。
【００５３】
但し、このように配置すると、イエローヘッドユニット４１Ｙがイエロードットを形成した後に、ブラックインクが吐出されることになる。そして、イエロードットがブラックドットと滲むことを防止するために、イエロードットを仮硬化させるためのイエロー用光源８１Ｙを設ける必要がある。
【００５４】
仮硬化用のイエロー用光源８１Ｙは、イエロードットを完全に硬化させない程度の紫外光を照射する。仮にイエロー用光源８１Ｙがイエロードットを完全に硬化させるほどの強い照射エネルギーで紫外光を照射すると、その後に塗布されるブラックインクが弾かれてしまい、カラー画像の画質が低下するためである。
【００５５】
しかし、イエロードットに比較的弱い照射エネルギーで紫外光を照射して仮硬化させると、イエロードットの表面で紫外光が吸収されてしまい、イエロードットの内部まで紫外光が届かない。この場合、イエロードットの表面だけが硬化し、内部は流動性を持つ状態になる。この状態のイエロードットに対して本硬化用光源９１が強い照射エネルギーで紫外光を照射して本硬化させると、イエロードットの内部のイエローインクが硬化収縮することによって、表面（既に硬化している表面）にしわが発生してしまう。
【００５６】
イエローのような明るい色の表面にしわが発生すると、しわによる明暗が視認されやすい。このため、比較例のような印刷装置１の構成（特にイエローヘッドユニット４１Ｙの配置）では、画質が低下してしまう。
【００５７】
これに対し、図１に示す第１実施形態の印刷装置１によれば、イエローヘッドユニット４１Ｙが、他の色のカラーインクを吐出するヘッドユニットや、そのヘッドユニットに対応する仮硬化用の光源よりも搬送方向下流側に配置されている。これにより、イエロードットに仮硬化の紫外光（通常の仮硬化用の紫外光）が照射されないため、イエロードットの表面にしわが発生することを抑制できる。この結果、画質が向上する。
【００５８】
＝＝＝第２実施形態＝＝＝
図５は、第２実施形態の印刷装置１の概略側面図である。第２実施形態では、イエロー用光源８１Ｙと、クリアヘッドユニット４１ＣＬとが設けられている点で第１実施形態と異なっている。
【００５９】
クリアヘッドユニット４１ＣＬは、クリアインクを吐出する。クリアインクは、カラー画像の光沢性を調整するため、若しくは、カラー画像の表面に保護膜を形成するため、カラー画像の表面に塗布する無色透明なインクである。なお、クリアインクは、無色透明であるため、カラー画像の印刷に用いられるカラーインクとは異なるインクである。本実施形態のクリアインクも、紫外光を照射すると硬化するＵＶインクで構成されている。なお、クリアヘッドユニット４１ＣＬの搬送方向下流側に、クリアインクを仮硬化させるための光源を設けても良い。
【００６０】
クリアインクはカラー画像の上に塗布されるインクであるため、クリアヘッドユニット４１ＣＬは、カラーインクを吐出するヘッドユニットよりも搬送方向下流側に設けられる。このため、クリアヘッドユニット４１ＣＬは、イエローヘッドユニット４１Ｙよりも搬送方向下流側に設けられることになる。
【００６１】
イエローヘッドユニット４１Ｙの搬送方向下流側には、イエロー用光源８１Ｙが設けられている。イエロー用光源８１Ｙがイエロードットに紫外光を照射することによって、イエロードットを硬化させ、その後に塗布されるクリアインクとイエロードットが滲むことを防止できる。
【００６２】
第２実施形態のイエロー用光源８１Ｙは、イエロードットの内部まで紫外光が届くように、他の色の仮硬化用光源（マゼンタ用光源８１Ｍ、シアン用光源８１Ｃ、ブラック用光源８１Ｋ）が照射する紫外光よりも強い照射エネルギーの紫外光を照射する。この結果、イエロードットは、通常の仮硬化よりも高い硬化度（高い転化率）で仮硬化する（この仮硬化のことを「強仮硬化」又は「強ピニング」と呼ぶことがある）。これにより、イエロードットのしわの発生を抑制できる。
【００６３】
イエロー用光源８１Ｙは、他の色の仮硬化用光源と同様に、ＬＥＤ（発光ダイオード）で構成されている。ここでは、イエロー用光源８１ＹのＬＥＤに他の色の仮硬化用光源のＬＥＤよりも多くの電流を流し、照射強度（照度）［ｍＷ／ｃｍ２］を高めることによって、イエロー用光源８１Ｙの照射エネルギー（積算光量）［ｍＪ／ｃｍ２］を強くしている。但し、照射強度が同じであっても、イエロー用光源８１Ｙの搬送方向の長さを他の色の仮硬化用光源よりも長く構成することによって（照射時間［ｓ］を長くすることによって）、照射エネルギーを強くしても良い。
【００６４】
イエロー用光源８１Ｙが比較的強い照射エネルギーの紫外光を照射するため、イエロードットがインクを弾く性質を帯びることがある。但し、この段階では全てのカラードットが形成されており（カラー画像が完成しており）、これ以後にカラーインクが塗布されることはないため、カラーインクが弾かれて画質が低下するおそれはない。イエロードットの強ピニング後に塗布されるクリアインクは、無色透明なインクであるとともに、カラー画像の表面を覆うように一様に塗布されるインクであるため、イエローインクに弾かれてもカラー画像の画質への影響は小さい。このため、イエロー用光源８１Ｙが比較的強い照射エネルギーで紫外光を照射することは許容されている。
【００６５】
第２実施形態の印刷装置１においても、イエローヘッドユニット４１Ｙが、他の色のカラーインクを吐出するヘッドユニットや、そのヘッドユニットに対応する仮硬化用の光源よりも搬送方向下流側に配置されている。これにより、イエロードットに仮硬化の紫外光（通常の仮硬化用の紫外光）が照射されないため、イエロードットの表面にしわが発生することを抑制できる。
【００６６】
＝＝＝第３実施形態＝＝＝
図６は、第３実施形態の印刷装置１の概略側面図である。第３実施形態では、イエロー用光源８１Ｙと、第１ホワイトインクヘッド４１Ｗと、第２ホワイトインクヘッド４２Ｗが設けられている点で第１実施形態と異なっている。
【００６７】
第１ホワイトヘッドユニット４１Ｗ及び第２ホワイトヘッドユニット４２Ｗは、白色のホワイトインクを吐出する。ホワイトインクは、透明な媒体にカラー画像を形成する際に用いられる背景色インクである。透明な媒体にカラー画像を単独で形成するとカラー画像の視認性が良くないため、カラー画像と共にホワイトインクで背景画像を形成することによって、カラー画像の遮光性（遮蔽性）を向上させて、カラー画像の視認性を高めている。このため、ホワイトインクは、カラーインクよりも光透過率が低く、遮光性の高いインクである。ホワイトインクの顔料の平均粒径は、例えば３００ｎｍ〜４００ｎｍであり、カラーインクの顔料の平均粒径（２００ｎｍ程度）と比べると大きい。
【００６８】
通常、不透明な媒体にカラー画像を印刷する場合には、第１ホワイトヘッドユニット４１Ｗ及び第２ホワイトヘッドユニット４２Ｗは用いられない。但し、カラー画像の下地となる媒体の色を調整する目的で、第１ホワイトヘッドユニット４１Ｗや第２ホワイトヘッドユニット４２Ｗからホワイトインクが媒体に吐出されても良い。
【００６９】
カラー画像とともに背景画像を印刷する方法として、次に説明する表刷り印刷と裏刷り印刷とがある。
【００７０】
図７Ａは、表刷り印刷により形成される画像（表刷り印刷画像）の説明図である。「表刷り印刷」とは、媒体の印刷面の側（おもて側）から印刷画像を見るための印刷である。このため、「表刷り印刷」で背景画像及びカラー画像を形成する場合には、背景画像を媒体に形成した後に、その背景画像の上にカラー画像を形成することになる。
【００７１】
表刷り印刷を行う場合、印刷装置１は、第１ホワイトヘッドユニット４１Ｗを用いて、媒体に背景画像（白画像）を形成する。すなわち、印刷装置１は、媒体を搬送させながら、第１ホワイトヘッドユニット４１Ｗからホワイトインクを吐出して、ホワイトドットを媒体に形成し、そのホワイトドットに第１ホワイト用光源８１Ｗから紫外光を照射してホワイトドットを仮硬化させて、背景画像を形成する。その後、第１ホワイトヘッドユニット４１Ｗよりも搬送方向下流側のヘッドユニットを用いて、仮硬化後の背景画像の上にカラー画像が形成される。本硬化用光源９１は、カラー画像と、そのカラー画像の下の背景画像に紫外光を照射して、カラー画像と背景画像を本硬化させることになる。
【００７２】
図７Ｂは、裏刷り印刷により形成される画像（裏刷り印刷画像）の説明図である。「裏刷り印刷」とは、透明な媒体越しに（媒体の印刷面の裏側から）印刷画像を見るための印刷である。このため、「裏刷り印刷」で背景画像及びカラー画像を形成する場合には、カラー画像を媒体に形成した後に、そのカラー画像の上に背景画像を形成する。
【００７３】
裏刷り印刷を行う場合、印刷装置１は、第２ホワイトヘッドユニット４２Ｗを用いて、媒体に背景画像（白画像）を形成する。すなわち、印刷装置１は、媒体を搬送させながら、第２ホワイトヘッドユニット４２Ｗよりも搬送方向上流側のヘッドユニットを用いてカラー画像を形成し、仮硬化後のカラー画像の上に第２ホワイトヘッドユニット４２Ｗからホワイトインクを吐出して、カラー画像の上にホワイトドットを形成し、そのホワイトドットに第２ホワイト用光源８２Ｗから紫外光を照射してホワイトドットを仮硬化させて、背景画像を形成する。本硬化用光源９１は、カラー画像と、そのカラー画像の上の背景画像に紫外光を照射して、カラー画像と背景画像を本硬化させることになる。
【００７４】
なお、図７Ａ及び図７Ｂでは、背景画像とカラー画像の層が明確に分離して描かれているが、実際には、各層が明確に分離しているとは限らない。例えば、図７Ａの表刷り印刷画像の背景画像を構成するホワイトドットの間に隙間があれば、カラー画像を構成するカラードットの一部が透明媒体Ｓの上に形成されることもある。
【００７５】
裏刷り印刷を行う場合、媒体にイエロードットが形成された後に、ホワイトドットが形成されることになる。このときにイエロードットとホワイトドットの滲みを防止するために、イエロー用光源８１Ｙが設けられている。イエロー用光源８１Ｙは、イエローヘッドユニット４１Ｙの搬送方向下流側に設けられている。
【００７６】
第３実施形態のイエロー用光源８１Ｙも、第２実施形態と同様に、イエロードットの内部まで紫外光が届くように、他の色の仮硬化用光源（マゼンタ用光源８１Ｍ、シアン用光源８１Ｃ、ブラック用光源８１Ｋ）が照射する紫外光よりも強い照射エネルギーで紫外光を照射する。この結果、イエロードットは、通常の仮硬化よりも高い硬化度（高い転化率）で仮硬化する（強仮硬化、強ピニング）。これにより、イエロードットのしわの発生を抑制できる。
【００７７】
イエロー用光源８１Ｙが比較的強い照射エネルギーで紫外光を照射するため、イエロードットがインクを弾く性質を帯びることがある。但し、この段階では全てのカラードットが形成されており（カラー画像が完成しており）、これ以後にカラーインクが塗布されることはないため、カラーインクが弾かれて画質が低下するおそれはない。イエロードットの硬化後に第２ホワイトヘッドユニット４２Ｗから吐出されるホワイトインクは、カラー画像の遮光性を向上させるためにカラー画像の表面を覆うように一様に塗布されるインクであるため、イエローインクに弾かれてもカラー画像の画質への影響は小さい。このため、イエロー用光源８１Ｙが比較的強い照射エネルギーで紫外光を照射することは許容されている。
【００７８】
第３実施形態の印刷装置１においても、イエローヘッドユニット４１Ｙが、他の色のカラーインクを吐出するヘッドユニットや、そのヘッドユニットに対応する仮硬化用の光源よりも搬送方向下流側に配置されている。これにより、イエロードットに仮硬化の紫外光（通常の仮硬化用の紫外光）が照射されないため、イエロードットの表面にしわが発生することを抑制できる。
【００７９】
＝＝＝第４実施形態＝＝＝
図８は、第４実施形態の印刷装置１の概略側面図である。第４実施形態では、前述のイエローインク（以下、第１イエローインク）よりも光透過率の高いイエローインク（以下、第２イエローインク）を吐出する第２イエローヘッドユニット４２Ｙと、第２イエロー用光源８２Ｙとが設けられている点で第３実施形態と異なっている。
【００８０】
第４実施形態の説明では、前述のイエローヘッドユニット４１Ｙのことを、第２イエローヘッドユニット４２Ｙと区別するために「第１イエローヘッドユニット４１Ｙ」と呼ぶ。同様に、前述のイエロー用光源８１Ｙのことを「第１イエロー用光源８１Ｙ」と呼ぶ。
【００８１】
第２イエローヘッドユニット４２Ｙが吐出する第２イエローインクは、第１イエローインクよりも光透過率の高いインクである。カラー画像の印刷に用いられるカラーインク（第１イエローインク、シアンインク及びマゼンタインク）は、透明媒体にカラー画像を印刷することがあるため、できるだけカラー画像の遮光性を高める必要があるのに対し、第２イエローインクは、このような目的以外で用いられるために、光透過率の高いインクになっている。第２イエローインクの顔料の平均粒径は、光透過率を高めるために、第１イエローインクの顔料の平均粒径（２００ｎｍ程度）と比べて小さい（１００ｎｍ以下）。
【００８２】
第４実施形態では、第２イエローインクで淡黄画像を形成した透明媒体を金属光沢面に取り付けることによって、金色の画像を表現することを可能にしている。これにより、第４実施形態の印刷装置１は、高価な光輝性インクを用いずに、金色を表現することが可能である。以下、この点について説明する。
【００８３】
図９Ａ及び図９Ｂは、ラベルＬの印刷方法の説明図である。ここでは、白色の背景画像の中にカラーと金色の星印のあるラベルＬを印刷する場合について説明する。
【００８４】
このラベルＬは、金色画像（淡黄画像）の形成される金色領域と、それ以外の領域とに分けることができる。金色領域には、第２イエローインク（光透過率の高いイエローインク）が塗布される。第２イエローインクは第１イエローインクよりも遮光性が低いため、この段階では、金色領域には、淡い黄色の画像（淡黄画像）が印刷されている。この金色領域には、ホワイトインクやカラーインク（第１イエローインク、シアンインク及びマゼンタインク）は塗布されない。金色領域以外の領域には、裏刷り印刷に従って、背景画像とカラー画像とが形成される。
【００８５】
印刷装置１は、媒体を搬送させながら、マゼンタ、シアン、ブラック、第１イエローの順にカラードットの形成と仮硬化を行い、カラー画像を形成する。次に、印刷装置１は、更に媒体を搬送させ、第２イエローヘッドユニット４２Ｙから第２イエローインクを吐出して、金色領域に第２イエロードットを形成し（淡黄画像を形成し）、その第２イエロードットに第２イエロー用光源８２Ｙから紫外光を照射して第２イエロードットを仮硬化させて、金色画像（淡黄画像）を形成する。印刷装置１は、更に媒体を搬送させ、黄色領域以外の領域に第２ホワイトヘッドユニット４２Ｗからホワイトインクを吐出して、カラー画像の上にホワイトドットを形成し、そのホワイトドットに第２ホワイト用光源８２Ｗから紫外光を照射してホワイトドットを仮硬化させて、背景画像を形成する。最後に、印刷装置１は、金色画像（淡黄画像）、カラー画像及び背景画像が形成された媒体を更に搬送させ、本硬化用光源９１から紫外光を照射し、金色画像（淡黄画像）、カラー画像及び背景画像を本硬化させることになる。
【００８６】
図９Ｃは、金色の表現の原理の説明図である。  
ラベルＬを金属光沢面に密着させると、淡黄画像のすぐ下に金属光沢面が位置することになる。アルミニウム缶やスチール缶にラベルＬを巻き付けると、銀色の金属光沢面にラベルＬが密着し、淡黄画像が銀色の金属光沢を帯びて視認され、金色領域は金色に見えるようになる。
【００８７】
カラー画像は淡黄画像と比べて遮光性があるため、金属光沢を帯びて視認されにくい。更に、カラー画像の上には背景画像が形成されているため、銀色の金属光沢面にラベルＬを巻き付けて媒体越しにカラー画像を見ても、外部の光は背景画像によって遮光され、カラー画像が金属光沢を帯びて視認されにくい。このため、カラー画像は、銀色の金属光沢面にラベルＬが密着しても、通常の裏刷り印刷の場合と同様に視認されることになる。
【００８８】
第４実施形態では、第１イエロー用光源８１Ｙ及び第２イエロー用光源８２Ｙは、他の色の仮硬化用の光源（マゼンタ用光源８１Ｍ、シアン用光源８１Ｃ、ブラック用光源８１Ｋ）よりも、紫外光の照射量が多い。これにより、イエローインクに通常の仮硬化用の紫外光（比較的弱い照射エネルギーの紫外光）が照射されることを避けて、仮硬化の段階でイエローインクの内部まで紫外光が届くようにしている。この結果、イエロードットは、通常の仮硬化よりも高い硬化度（高い転化率）で仮硬化する（強仮硬化、強ピニング）。
【００８９】
第１イエロー用光源８１Ｙが比較的強い照射エネルギーで紫外光を照射するため、第１イエロードットがインクを弾く性質を帯びることがある。但し、この段階では全てのカラードットが形成されており（カラー画像が完成しており）、これ以後にカラーインクが塗布されることはないため、カラーインクが弾かれて画質が低下するおそれはない。また、第２イエローインクは、金色領域だけに塗布されるため、第１イエロードットが形成された領域には塗布されないため、第２イエローインクが弾かれるおそれはない。このため、第１イエロー用光源８２Ｙが比較的強い照射エネルギーで紫外光を照射することは許容されている。
【００９０】
第２イエロー用光源８２Ｙが比較的強い照射エネルギーで紫外光を照射するため、第２イエロードットがインクを弾く性質を帯びることがある。但し、第２イエローインクが塗布された金色領域には、その後にカラーインクやホワイトインクが塗布されることはないので、第２イエロードットがインクを弾く性質を帯びることは問題にならない。このため、第２イエロー用光源８２Ｙが比較的強い照射エネルギーで紫外光を照射することは許容されている。
【００９１】
第４実施形態の印刷装置１においても、第１イエローヘッドユニット４１Ｙが、他の色のカラーインクを吐出するヘッドユニットや、そのヘッドユニットに対応する仮硬化用の光源よりも搬送方向下流側に配置されている。これにより、第１イエロードットに仮硬化の紫外光（通常の仮硬化用の紫外光）が照射されないため、第１イエロードットの表面にしわが発生することを抑制できる。
【００９２】
また、第４実施形態の印刷装置１では、第２イエローヘッドユニット４１Ｙが、カラーインクを吐出するヘッドユニットや、そのヘッドユニットに対応する仮硬化用の光源よりも搬送方向下流側に配置されている。これにより、第２イエロードットに仮硬化の紫外光（通常の仮硬化用の紫外光）が照射されないため、光透過性の淡黄画像にしわが発生することを抑制し、高画質な金色を表現可能にしている。
【００９３】
＝＝＝第５実施形態＝＝＝
＜印刷装置１の構成＞
図１０Ａ及び図１０Ｂは、第５実施形態の印刷装置１の概略側面図である。
【００９４】
ヘッドユニット４０は、搬送方向上流側から順に、マゼンタヘッドユニット４１Ｍ、シアンヘッドユニット４１Ｃ、ブラックヘッドユニット４１Ｋ、イエローヘッドユニット４１Ｙ及びクリアヘッドユニット４１ＣＬを有する。各ヘッドユニットは、ドラム１１の表面に沿って設けられている。
【００９５】
カラーインクを吐出するヘッドユニット（マゼンタヘッドユニット４１Ｍ、シアンヘッドユニット４１Ｃ、ブラックヘッドユニット４１Ｋ及びイエローヘッドユニット４１Ｙ）は、印刷装置１に標準装備されている。これに対し、クリアヘッドユニット４１ＣＬは、図１０Ａ及び図１０Ｂを比較して理解できるように、オプション装備であり、印刷装置１に装備するか否かを任意に選択できる。
【００９６】
図１１Ａは、カラーインク及びクリアインクの本硬化に必要な照射エネルギー（積算光量）の表である。カラーインクの本硬化に必要な照射エネルギー（積算光量）は、５００ｍＪ／ｃｍ２以上である。クリアインクの本硬化に必要な照射エネルギーは、２８０ｍＪ／ｃｍ２以上である。なお、本実施形態のＵＶインクの組成は、後述の図１３のインクセット１に示す通りである。
【００９７】
クリアインクは、カラーインクよりも、本硬化に必要な照射エネルギーが弱い。つまり、カラーインクの本硬化に必要な照射エネルギーをＰｃ、クリアインクの本硬化に必要な照射エネルギーをＰｃｌとすると、Ｐｃｌ＜Ｐｃである。この理由は、クリアインクはカラーインクのような色材を含まないので、色材による紫外光の吸収が無いためだと考えられる。
【００９８】
仮硬化ユニット８０は、搬送方向上流側から順に、マゼンタ用光源８１Ｍ、シアン用光源８１Ｃ、ブラック用光源８１Ｋ及びイエロー用光源８１Ｙを有する。仮硬化用の各色の光源は、ドラム１１の表面に沿って設けられている。また、各色の光源は、対応する色のヘッドユニットの下流側に設けられている。
【００９９】
イエロー用光源８１Ｙは、他の色の仮硬化用光源（マゼンタ用光源８１Ｍ、シアン用光源８１Ｃ、ブラック用光源８１Ｋ）が照射する紫外光よりも強い照射エネルギーで紫外光を照射する。この結果、イエロードットは、通常の仮硬化よりも高い硬化度（高い転化率）で仮硬化する（強仮硬化、強ピニング）。これにより、イエロードットのしわの発生を抑制できる。
【０１００】
本硬化ユニット９０は、仮硬化用の光源よりも強い照射エネルギーで紫外光を照射するための本硬化用光源９２を有する。本硬化用光源９２は、クリアヘッドユニット４１ＣＬの下流側に設けられている。
【０１０１】
図１１Ｂは、各光源の照射強度（照度）と照射エネルギー（積算光量）の表である。本実施形態では、どの光源にも同じＬＥＤを採用し、ＬＥＤに流す電流も同じにしているため、どの光源も同じ照射強度（１２００ｍＷ／ｃｍ２）である。但し、それぞれの光源の搬送方向の長さが異なるため（図１２参照）、それぞれの光源の照射時間が異なり、各光源の照射エネルギーが異なっている。
【０１０２】
具体的には、通常の仮硬化用のマゼンタ用光源８１Ｍ、シアン用光源８１Ｃ及びブラック用光源８１Ｋの照射エネルギーは、それぞれ２０ｍＪ／ｃｍ２である。強仮硬化用のイエロー用光源８１Ｙの照射エネルギーは、２００ｍＪ／ｃｍ２である。本硬化用光源９２の照射エネルギーは、３００ｍＪ／ｃｍ２である。
【０１０３】
第５実施形態の印刷装置１においても、イエローヘッドユニット４１Ｙが、他の色のカラーインクを吐出するヘッドユニットや、そのヘッドユニットに対応する仮硬化用の光源よりも搬送方向下流側に配置されている。これにより、イエロードットに仮硬化の紫外光（照射エネルギーが２０ｍＪ／ｃｍ２の通常の仮硬化用の紫外光）が照射されないため、イエロードットの表面にしわが発生することを抑制できる。
【０１０４】
＜照射エネルギーＰの関係＞
本実施形態では、強仮硬化用のイエロー用光源８１Ｙの照射エネルギーをＰ１（＝２００ｍＪ／ｃｍ２）、本硬化用光源９２の照射エネルギーをＰ２（＝３００ｍＪ／ｃｍ２）とすると、カラーインクの本硬化に必要な照射エネルギーＰｃ（＝５００ｍＪ／ｃｍ２）は、Ｐ１＜Ｐｃ≦Ｐ１＋Ｐ２の関係になっている。  
Ｐ１＜Ｐｃの関係であるため、カラードット（特に、最後に形成されるイエロードット）は、強仮硬化用のイエロー用光源８１Ｙから紫外光を照射された段階では、本硬化しない。このため、カラードットが本硬化する前にクリアインクが塗布されるので、クリアインクがカラードットに弾かれることが抑制される。  
一方、Ｐｃ≦Ｐ１＋Ｐ２の関係になっているため、カラードットは、本硬化用光源９２から紫外光を照射されると本硬化する。このため、カラードットが本硬化しない状態で印刷を完了することは無い。
【０１０５】
本実施形態では、カラーインクの本硬化に必要な照射エネルギーをＰｃ（＝５００ｍＪ／ｃｍ２）、クリアインクの本硬化に必要な照射エネルギーをＰｃｌ（＝２８０ｍＪ／ｃｍ２）とすると、本硬化用光源９２の照射エネルギーＰ２（＝３００ｍＪ／ｃｍ２）は、Ｐｃｌ＜Ｐ２＜Ｐｃの関係になっている。  
Ｐｃｌ＜Ｐ２の関係であるため、クリアドットは、本硬化用光源９２から紫外光を照射されると本硬化する。このため、クリアドットが本硬化しない状態で印刷を完了することは無い。  
一方、Ｐ２＜Ｐｃの関係であるため、本硬化用光源９２を照射エネルギーの弱い光源で構成することができる。このため、本実施形態の本硬化用光源９２は、前述の本硬化用光源９１とは異なり、ドラム１１の表面に沿って設けることができる（図１０参照）。なお、カラードットは、本硬化用光源９２から紫外光を照射される前に、強仮硬化用のイエロー用光源８１Ｙから紫外光を照射されているので、Ｐ２＜Ｐｃの関係でも、カラードットは本硬化用光源９２から紫外光を照射されると本硬化する。
【０１０６】
本実施形態では、通常の仮硬化用光源の照射エネルギーをＰ０（＝２０ｍＪ／ｃｍ２）、最初に形成されたカラードット（ここではマゼンタドット）に対する通常の仮硬化用光源からの紫外光照射回数をｎ（＝３回）とすると、Ｐ０×ｎ＋Ｐ１＜Ｐｃの関係になっている。このため、最初に形成されたカラードットは、強仮硬化用のイエロー用光源８１Ｙから紫外光を照射された段階では、本硬化しない。これにより、カラードットが本硬化する前にクリアインクが塗布されるので、クリアインクがカラードットに弾かれることが抑制される。
【０１０７】
＜光源の搬送方向の長さＬの関係＞
図１２は、強仮硬化用のイエロー用光源８１Ｙ及び本硬化用光源９２をドラム１１側から見た図である。イエローの仮硬化用光源８１Ｙの搬送方向上流側には、イエローヘッドユニット４１Ｙがある。強仮硬化用のイエロー用光源８１Ｙと本硬化用光源９２の間には、オプション装備のクリアヘッドユニット４１ＣＬが点線で記載されている。
【０１０８】
強仮硬化用のイエロー用光源８１Ｙ及び本硬化用光源９２のそれぞれの下面には、多数のＬＥＤ（発光ダイオード）が２次元的に配置されている。これらのＬＥＤに同程度の電流が流れるため、本硬化用光源９２の紫外光の照射強度（照度）［ｍＷ／ｃｍ２］は、仮硬化用の光源の紫外光の照射強度とほぼ同じになる。
【０１０９】
強仮硬化用のイエロー用光源８１Ｙの搬送方向の長さをＬ１、本硬化用光源９２の搬送方向の長さをＬ２とすると、Ｌ１：Ｌ２＝２００：３００に構成されている。これにより、強仮硬化用のイエロー用光源８１Ｙの照射エネルギーをＰ１、本硬化用光源９２の照射エネルギーをＰ２としたとき、Ｐ１：Ｐ２＝２００：３００にすることができる。そして、搬送速度を所定の速度にすることによって、イエロー用光源８１Ｙの照射エネルギーを２００ｍＪ／ｃｍ２にしつつ、本硬化用光源９２の照射エネルギーを３００ｍＪ／ｃｍ２にすることが可能になる。
【０１１０】
なお、図１２では、それぞれの光源は１つのユニットで構成されている。但し、光源が、複数個の小さな単位ユニットを並べることによって構成されることがある。このような場合には、「光源の搬送方向の長さＬ」とは、搬送方向に並ぶ単位ユニットの搬送方向の長さの合計である。
【０１１１】
ところで、本実施形態では、どの光源も同じ照射強度である（図１１Ｂ参照）。このため、図１１Ａに示すインクの本硬化に必要な照射エネルギーＰ［ｍＪ／ｃｍ２］を照射強度Ｅ［ｍＷ／ｃｍ２］で割れば、インクの本硬化に必要な紫外光の照射時間Ｔ［ｓ］を算出できる。さらに、媒体の搬送速度Ｖ［ｃｍ／ｓ］が既知であるので、インクの本硬化に必要な照射時間Ｔ［ｓ］を媒体の搬送速度Ｖ［ｃｍ／ｓ］で割れば、そのインクの本硬化に必要な光源の搬送方向の長さ［ｃｍ］を算出できる。
【０１１２】
そして、本実施形態では、強仮硬化用のイエロー用光源８１Ｙの搬送方向の長さをＬ１、本硬化用光源９２の搬送方向の長さをＬ２とすると、カラーインクの本硬化に必要な光源の搬送方向の長さＬｃは、Ｌ１＜Ｌｃ≦Ｌ１＋Ｌ２の関係になっている。  
Ｌ１＜Ｌｃの関係であるため、カラードット（特に、最後に形成されるイエロードット）は、強仮硬化用のイエロー用光源８１Ｙから紫外光を照射された段階では、本硬化しない。このため、カラードットが本硬化する前にクリアインクが塗布されるので、クリアインクがカラードットに弾かれることが抑制される。  
一方、Ｌｃ≦Ｌ１＋Ｌ２の関係になっているため、カラードットは、本硬化用光源９２から紫外光を照射されると本硬化する。このため、カラードットが本硬化しない状態で印刷を完了することは無い。
【０１１３】
本実施形態では、カラーインクの本硬化に必要な光源の搬送方向の長さをＬｃ、クリアインクの本硬化に必要な光源の搬送方向の長さをＬｃｌとすると、本硬化用光源９２の搬送方向の長さＬ２は、Ｌｃｌ＜Ｌ２＜Ｌｃの関係になっている。  
Ｌｃｌ＜Ｌ２の関係であるため、クリアドットは、本硬化用光源９２から紫外光を照射されると本硬化する。このため、クリアドットが本硬化しない状態で印刷を完了することは無い。  
一方、Ｌ２＜Ｌｃの関係であるため、本硬化用光源９２の搬送方向の長さを短く構成することができる。なお、カラードットは、本硬化用光源９２から紫外光を照射される前に、強仮硬化用のイエロー用光源８１Ｙから紫外光を照射されているので、Ｌ２＜Ｌｃの関係でも、カラードットは本硬化用光源９２から紫外光を照射されると本硬化する。
【０１１４】
＝＝＝ＵＶインク＝＝＝
＜インク組成物＞
以下、上記の実施形態のＵＶインクの組成物（以下、単に「インク組成物」ともいう。）に含まれるか、又は含まれ得る添加剤（成分）を説明する。
【０１１５】
以下の説明において、「（メタ）アクリレート」は、アクリレート及びそれに対応するメタクリレートのうち少なくともいずれかを意味し、「（メタ）アクリル」はアクリル及びそれに対応するメタクリルのうち少なくともいずれかを意味する。
【０１１６】
以下の説明において、「硬化性」とは、光の照射により、光重合開始剤の存在下又は不存在下で重合硬化する性質をいう。「吐出安定性」とは、ノズルの目詰まりがなく常に安定したインク滴をノズルから吐出させる性質をいう。
【０１１７】
〔重合性化合物〕
本実施形態のインク組成物に含まれる重合性化合物は、後述する光重合開始剤の作用により紫外光照射時に重合し、印刷されたインクを硬化させることができる。
【０１１８】
（モノマーＡ）
本実施形態において必須の重合性化合物であるモノマーＡは、ビニルエーテル基含有（メタ）アクリル酸エステル類であり、下記一般式（Ｉ）で示される。  
ＣＨ2＝ＣＲ1−ＣＯＯＲ2−Ｏ−ＣＨ＝ＣＨ−Ｒ3  ・・・（Ｉ）
（式中、Ｒ1は水素原子又はメチル基であり、Ｒ2は炭素数２〜２０の２価の有機残基であり、Ｒ3は水素原子又は炭素数１〜１１の１価の有機残基である。）
インク組成物がモノマーＡを含有することにより、インクの硬化性を良好なものとすることができる。
【０１１９】
上記の一般式（Ｉ）において、Ｒ2で表される炭素数２〜２０の２価の有機残基としては、炭素数２〜２０の直鎖状、分枝状又は環状のアルキレン基、構造中にエーテル結合及び／又はエステル結合による酸素原子を有する炭素数２〜２０のアルキレン基、炭素数６〜１１の置換されていてもよい２価の芳香族基が好適である。これらの中でも、エチレン基、ｎ−プロピレン基、イソプロピレン基、及びブチレン基などの炭素数２〜６のアルキレン基、オキシエチレン基、オキシｎ−プロピレン基、オキシイソプロピレン基、及びオキシブチレン基などの構造中にエーテル結合による酸素原子を有する炭素数２〜９のアルキレン基が好適に用いられる。
【０１２０】
上記の一般式（Ｉ）において、Ｒ3で表される炭素数１〜１１の１価の有機残基としては、炭素数１〜１０の直鎖状、分枝状又は環状のアルキル基、炭素数６〜１１の置換されていてもよい芳香族基が好適である。これらの中でも、メチル基又はエチル基である炭素数１〜２のアルキル基、フェニル基及びベンジル基などの炭素数６〜８の芳香族基が好適に用いられる。
【０１２１】
上記の有機残基が置換されていてもよい基である場合、その置換基は、炭素原子を含む基及び炭素原子を含まない基に分けられる。まず、上記置換基が炭素原子を含む基である場合、当該炭素原子は有機残基の炭素数にカウントされる。炭素原子を含む基として、以下に限定されないが、例えばカルボキシル基、アルコキシ基等が挙げられる。次に、炭素原子を含まない基として、以下に限定されないが、例えば水酸基、ハロ基が挙げられる。
【０１２２】
上記のモノマーＡとしては、以下に限定されないが、例えば、（メタ）アクリル酸２−ビニロキシエチル、（メタ）アクリル酸３−ビニロキシプロピル、（メタ）アクリル酸１−メチル−２−ビニロキシエチル、（メタ）アクリル酸２−ビニロキシプロピル、（メタ）アクリル酸４−ビニロキシブチル、（メタ）アクリル酸１−メチル−３−ビニロキシプロピル、（メタ）アクリル酸１−ビニロキシメチルプロピル、（メタ）アクリル酸２−メチル−３−ビニロキシプロピル、（メタ）アクリル酸１，１−ジメチル−２−ビニロキシエチル、（メタ）アクリル酸３−ビニロキシブチル、（メタ）アクリル酸１−メチル−２−ビニロキシプロピル、（メタ）アクリル酸２−ビニロキシブチル、（メタ）アクリル酸４−ビニロキシシクロヘキシル、（メタ）アクリル酸６−ビニロキシヘキシル、（メタ）アクリル酸４−ビニロキシメチルシクロヘキシルメチル、（メタ）アクリル酸３−ビニロキシメチルシクロヘキシルメチル、（メタ）アクリル酸２−ビニロキシメチルシクロヘキシルメチル、（メタ）アクリル酸ｐ−ビニロキシメチルフェニルメチル、（メタ）アクリル酸ｍ−ビニロキシメチルフェニルメチル、（メタ）アクリル酸ｏ−ビニロキシメチルフェニルメチル、（メタ）アクリル酸２−（ビニロキシエトキシ）エチル、（メタ）アクリル酸２−（ビニロキシイソプロポキシ）エチル、（メタ）アクリル酸２−（ビニロキシエトキシ）プロピル、（メタ）アクリル酸２−（ビニロキシエトキシ）イソプロピル、（メタ）アクリル酸２−（ビニロキシイソプロポキシ）プロピル、（メタ）アクリル酸２−（ビニロキシイソプロポキシ）イソプロピル、（メタ）アクリル酸２−（ビニロキシエトキシエトキシ）エチル、（メタ）アクリル酸２−（ビニロキシエトキシイソプロポキシ）エチル、（メタ）アクリル酸２−（ビニロキシイソプロポキシエトキシ）エチル、（メタ）アクリル酸２−（ビニロキシイソプロポキシイソプロポキシ）エチル、（メタ）アクリル酸２−（ビニロキシエトキシエトキシ）プロピル、（メタ）アクリル酸２−（ビニロキシエトキシイソプロポキシ）プロピル、（メタ）アクリル酸２−（ビニロキシイソプロポキシエトキシ）プロピル、（メタ）アクリル酸２−（ビニロキシイソプロポキシイソプロポキシ）プロピル、（メタ）アクリル酸２−（ビニロキシエトキシエトキシ）イソプロピル、（メタ）アクリル酸２−（ビニロキシエトキシイソプロポキシ）イソプロピル、（メタ）アクリル酸２−（ビニロキシイソプロポキシエトキシ）イソプロピル、（メタ）アクリル酸２−（ビニロキシイソプロポキシイソプロポキシ）イソプロピル、（メタ）アクリル酸２−（ビニロキシエトキシエトキシエトキシ）エチル、（メタ）アクリル酸２−（ビニロキシエトキシエトキシエトキシエトキシ）エチル、（メタ）アクリル酸２−（イソプロペノキシエトキシ）エチル、（メタ）アクリル酸２−（イソプロペノキシエトキシエトキシ）エチル、（メタ）アクリル酸２−（イソプロペノキシエトキシエトキシエトキシ）エチル、（メタ）アクリル酸２−（イソプロペノキシエトキシエトキシエトキシエトキシ）エチル、（メタ）アクリル酸ポリエチレングリコールモノビニルエーテル、及び（メタ）アクリル酸ポリプロピレングリコールモノビニルエーテルが挙げられる。
【０１２３】
これらの中でも、低粘度で、引火点が高く、かつ、硬化性に優れるため、（メタ）アクリル酸２−（ビニロキシエトキシ）エチル、すなわち、アクリル酸２−（ビニロキシエトキシ）エチル及びメタクリル酸２−（ビニロキシエトキシ）エチルのうち少なくともいずれかが好ましく、アクリル酸２−（ビニロキシエトキシ）エチルがより好ましい。（メタ）アクリル酸２−（ビニロキシエトキシ）エチルとしては、（メタ）アクリル酸２−（２−ビニロキシエトキシ）エチル及び（メタ）アクリル酸２−（１−ビニロキシエトキシ）エチルが挙げられ、アクリル酸２−（ビニロキシエトキシ）エチルとしては、アクリル酸２−（２−ビニロキシエトキシ）エチル（以下「ＶＥＥＡ」ともいう。）及びアクリル酸２−（１−ビニロキシエトキシ）エチルが挙げられる。
【０１２４】
モノマーＡの製造方法としては、以下に限定されないが、（メタ）アクリル酸と水酸基含有ビニルエーテルとをエステル化する方法（製法Ｂ）、（メタ）アクリル酸ハロゲン化物と水酸基含有ビニルエーテルとをエステル化する方法（製法Ｃ）、（メタ）アクリル酸無水物と水酸基含有ビニルエーテルとをエステル化する方法（製法Ｄ）、（メタ）アクリル酸エステルと水酸基含有ビニルエーテルとをエステル交換する方法（製法Ｅ）、（メタ）アクリル酸とハロゲン含有ビニルエーテルとをエステル化する方法（製法Ｆ）、（メタ）アクリル酸アルカリ（土類）金属塩とハロゲン含有ビニルエーテルとをエステル化する方法（製法Ｇ）、水酸基含有（メタ）アクリル酸エステルとカルボン酸ビニルとをビニル交換する方法（製法Ｈ）、水酸基含有（メタ）アクリル酸エステルとアルキルビニルエーテルとをエーテル交換する方法（製法Ｉ）が挙げられる。
【０１２５】
（モノマーＡ以外の重合性化合物）
また、上記のビニルエーテル基含有（メタ）アクリル酸エステル（モノマーＡ）以外に、従来公知の、単官能、２官能、及び３官能以上の多官能といった種々のモノマー及びオリゴマーも使用可能である（以下、「その他の重合性化合物」という。）。上記モノマーとしては、例えば、（メタ）アクリル酸、イタコン酸、クロトン酸、イソクロトン酸及びマレイン酸等の不飽和カルボン酸やそれらの塩又はエステル、ウレタン、アミド及びその無水物、アクリロニトリル、スチレン、種々の不飽和ポリエステル、不飽和ポリエーテル、不飽和ポリアミド、並びに不飽和ウレタンが挙げられる。また、上記オリゴマーとしては、例えば、直鎖アクリルオリゴマー等の上記のモノマーから形成されるオリゴマー、エポキシ（メタ）アクリレート、オキセタン（メタ）アクリレート、脂肪族ウレタン（メタ）アクリレート、芳香族ウレタン（メタ）アクリレート及びポリエステル（メタ）アクリレートが挙げられる。
【０１２６】
また、他の単官能モノマーや多官能モノマーとして、Ｎ−ビニル化合物を含んでいてもよい。Ｎ−ビニル化合物としては、Ｎ−ビニルフォルムアミド、Ｎ−ビニルカルバゾール、Ｎ−ビニルアセトアミド、Ｎ−ビニルピロリドン、Ｎ−ビニルカプロラクタム、及びアクリロイルモルホリン、並びにそれらの誘導体などが挙げられる。
【０１２７】
その他の重合性化合物のうち、（メタ）アクリル酸のエステル、即ち（メタ）アクリレートが好ましい。
【０１２８】
上記（メタ）アクリレートのうち、単官能（メタ）アクリレートとしては、例えば、イソアミル（メタ）アクリレート、ステアリル（メタ）アクリレート、ラウリル（メタ）アクリレート、オクチル（メタ）アクリレート、デシル（メタ）アクリレート、イソミリスチル（メタ）アクリレート、イソステアリル（メタ）アクリレート、２−エチルヘキシル−ジグリコール（メタ）アクリレート、２−ヒドロキシブチル（メタ）アクリレート、ブトキシエチル（メタ）アクリレート、エトキシジエチレングリコール（メタ）アクリレート、メトキシジエチレングリコール（メタ）アクリレート、メトキシポリエチレングリコール（メタ）アクリレート、メトキシプロピレングリコール（メタ）アクリレート、フェノキシエチル（メタ）アクリレート、テトラヒドロフルフリル（メタ）アクリレート、イソボルニル（メタ）アクリレート、２−ヒドロキシエチル（メタ）アクリレート、２−ヒドロキシプロピル（メタ）アクリレート、４−ヒドロキシブチル（メタ）アクリレート、２−ヒドロキシ−３−フェノキシプロピル（メタ）アクリレート、ラクトン変性可とう性（メタ）アクリレート、ｔ−ブチルシクロヘキシル（メタ）アクリレート、ジシクロペンタニル（メタ）アクリレート、及びジシクロペンテニルオキシエチル（メタ）アクリレートが挙げられる。
【０１２９】
上記（メタ）アクリレートのうち、２官能（メタ）アクリレートとしては、例えば、トリエチレングリコールジ（メタ）アクリレート、テトラエチレングリコールジ（メタ）アクリレート、ポリエチレングリコールジ（メタ）アクリレート、ジプロピレングリコールジ（メタ）アクリレート、トリプロピレングリコールジ（メタ）アクリレート、ポリプロピレングリコールジ（メタ）アクリレート、１，４−ブタンジオールジ（メタ）アクリレート、ジシクロペンタニルジ（メタ）アクリレート、１，６−ヘキサンジオールジ（メタ）アクリレート、１，９−ノナンジオールジ（メタ）アクリレート、ネオペンチルグリコールジ（メタ）アクリレート、ジメチロール−トリシクロデカンジ（メタ）アクリレート、ビスフェノールＡのＥＯ（エチレンオキサイド）付加物ジ（メタ）アクリレート、ビスフェノールＡのＰＯ（プロピレンオキサイド）付加物ジ（メタ）アクリレート、ヒドロキシピバリン酸ネオペンチルグリコールジ（メタ）アクリレート、ポリテトラメチレングリコールジ（メタ）アクリレート、及び１，６−ヘキサンジオールジ（メタ）アクリレートとアミン化合物とを反応させて得られるアクリル化アミン化合物が挙げられる。なお、１，６−ヘキサンジオールジ（メタ）アクリレートとアミン化合物とを反応させて得られるアクリル化アミン化合物の市販品としては、ＥＢＥＣＲＹＬ  ７１００（アミノ基２個及びアクリロイル基２個の含有化合物、サイテック社（Cytech, Inc.）製商品名）等が挙げられる。
【０１３０】
上記（メタ）アクリレートのうち、３官能以上の多官能（メタ）アクリレートとしては、例えば、トリメチロールプロパントリ（メタ）アクリレート、ＥＯ変性トリメチロールプロパントリ（メタ）アクリレート、ペンタエリスリトールトリ（メタ）アクリレート、イソシアヌル酸ＥＯ変性トリ（メタ）アクリレート、ペンタエリスリトールテトラ（メタ）アクリレート、ジペンタエリスリトールヘキサ（メタ）アクリレート、ジトリメチロールプロパンテトラ（メタ）アクリレート、グリセリンプロポキシトリ（メタ）アクリレート、カウプロラクトン変性トリメチロールプロパントリ（メタ）アクリレート、ペンタエリスリトールエトキシテトラ（メタ）アクリレート、及びカプロラクタム変性ジペンタエリスリトールヘキサ（メタ）アクリレートが挙げられる。
【０１３１】
また、これらの中でも、その他の重合性化合物は単官能（メタ）アクリレートを含むことが好ましい。この場合、インク組成物が低粘度となり、光重合開始剤その他の添加剤の溶解性に優れ、かつ、吐出安定性が得られやすい。さらにインク塗膜の強靭性、耐熱性、及び耐薬品性が増すため、単官能（メタ）アクリレートと２官能（メタ）アクリレートとを併用することがより好ましい。
【０１３２】
さらに、上記単官能（メタ）アクリレートは、芳香環骨格、飽和脂環骨格、及び不飽和脂環骨格からなる群より選択される１種以上の骨格を有することが好ましい。上記その他の重合性化合物が上記骨格を有する単官能（メタ）アクリレートであることにより、インク組成物の粘度を低下させることができる。
【０１３３】
芳香環骨格を有する単官能（メタ）アクリレートとして、例えば、フェノキシエチル（メタ）アクリレート及び２−ヒドロキシ−３−フェノキシプロピル（メタ）アクリレートが挙げられる。また、飽和脂環骨格を有する単官能（メタ）アクリレートとして、例えば、イソボルニル（メタ）アクリレート、ｔ−ブチルシクロヘキシル（メタ）アクリレート及びジシクロペンタニル（メタ）アクリレートが挙げられる。また、不飽和脂環骨格を有する単官能（メタ）アクリレートとして、例えば、ジシクロペンテニルオキシエチル（メタ）アクリレートが挙げられる。
【０１３４】
これらの中でも、粘度及び臭気を低下させることができるため、フェノキシエチル（メタ）アクリレートが好ましい。
【０１３５】
モノマーＡ以外の重合性化合物の含有量は、インク組成物の総質量（１００質量％）に対し、好ましくは１０〜３５質量％である。含有量が上記範囲内であると、添加剤の溶解性に優れ、かつ、インク塗膜の強靭性、耐熱性、及び耐薬品性に優れる。
【０１３６】
上記の重合性化合物は、１種単独で用いてもよく、２種以上を併用してもよい。
【０１３７】
〔光重合開始剤〕
本実施形態のインク組成物に含まれる光重合開始剤は、紫外光の照射による光重合によって、被記録媒体の表面に存在するインクを硬化させて印字を形成するために用いられる。放射線の中でも紫外光（ＵＶ）を用いることにより、安全性に優れ、且つ光源ランプのコストを抑えることができる。
【０１３８】
上記の光重合開始剤は、上記のとおり、アシルフォスフィン系光重合開始剤及びチオキサントン系光重合開始剤を含有する。これにより、インクの硬化性を優れたものとできることに加え、印刷後初期の硬化膜の着色を防止することもできる。  
これに加えて、アシルフォスフィン系光重合開始剤及びチオキサントン系光重合開始剤の合計の含有量は、上記のとおり、インク組成物の総質量（１００質量％）に対し、９〜１４質量％であり、好ましくは１０〜１３質量％であり、より好ましくは１１〜１３質量％である。これらのインク中における総含有量が上記範囲内である場合、インクの硬化性及び吐出安定性に極めて優れる。特に、含有量が９質量％以上であると、粘度が比較的高くなり、画像の汚れの原因であるミストの増加を防止できるため、インクの吐出安定性に優れる。
【０１３９】
（アシルフォスフィン系光重合開始剤）
本実施形態における光重合開始剤は、アシルフォスフィン系光重合開始剤、すなわちアシルフォスフィンオキサイド系光重合開始剤（以下、単に「アシルフォスフィンオキサイド」ともいう。）を含む。これにより、特にインクの硬化性に優れ、かつ、印刷後初期の硬化膜の着色、及び硬化膜の計時後の着色を防止できる（硬化膜の初期着色度が小さくなる。）。
【０１４０】
このアシルフォスフィンオキサイドとして、特に限定されないが、例えば、２、４，６−トリメチルベンゾイル−ジフェニルフォスフィンオキサイド、２，４，６−トリエチルベンゾイル−ジフェニルフォスフィンオキサイド、２，４，６−トリフェニルベンゾイル−ジフェニルフォスフィンオキサイド、ビス（２，４，６−トリメチルベンゾイル）−フェニルフォスフィンオキサイド、及びビス（２，６−ジメトキシベンゾイル）−２，４，４−トリメチルペンチルフォスフィンオキサイドが挙げられる。
【０１４１】
アシルフォスフィンオキサイド系光重合開始剤の市販品としては、例えば、ＤＡＲＯＣＵＲ  ＴＰＯ（２，４，６−トリメチルベンゾイル−ジフェニルフォスフィンオキサイド）、ＩＲＧＡＣＵＲＥ  ８１９（ビス（２，４，６−トリメチルベンゾイル）−フェニルフォスフィンオキサイド）、及びＣＧＩ  ４０３（ビス（２，６−ジメトキシベンゾイル）−２，４，４−トリメチルペンチルフォスフィンオキサイド）が挙げられる。
【０１４２】
また、上記のアシルフォスフィンオキサイドは、モノアシルフォスフィンオキサイドを含むことが好ましい。これにより、光重合開始剤が十分に溶解して硬化が十分に進行するとともに、インクの硬化性に優れる。
【０１４３】
このモノアシルフォスフィンオキサイドとして、特に限定されないが、例えば、２，４，６−トリメチルベンゾイル−ジフェニルフォスフィンオキサイド、２，４，６−トリエチルベンゾイル−ジフェニルフォスフィンオキサイド、２，４，６−トリフェニルベンゾイル−ジフェニルフォスフィンオキサイドが挙げられる。これらの中でも、２，４，６−トリメチルベンゾイル−ジフェニルフォスフィンオキサイドであることが好ましい。
【０１４４】
モノアシルフォスフィンオキサイドの市販品としては、例えば、ＤＡＲＯＣＵＲ  ＴＰＯ（２，４，６−トリメチルベンゾイル−ジフェニルフォスフィンオキサイド）が挙げられる。
【０１４５】
本実施形態における光重合開始剤は、重合性化合物への溶解性及びインク塗膜の内部硬化性に優れ、且つ初期着色度が小さくなるため、モノアシルフォスフィンオキサイドであるか、又は、モノアシルフォスフィンオキサイドとビスアシルフォスフィンオキサイドとの混合物であることが好ましい。
【０１４６】
なお、上記のビスアシルフォスフィンオキサイドとして、特に限定されないが、例えば、ビス（２，４，６−トリメチルベンゾイル）−フェニルフォスフィンオキサイド、ビス（２，６−ジメトキシベンゾイル）−２，４，４−トリメチルペンチルフォスフィンオキサイドが挙げられる。これらの中でも、ビス（２，４，６−トリメチルベンゾイル）−フェニルフォスフィンオキサイドであることが好ましい。
【０１４７】
アシルフォスフィンオキサイドの含有量は、インク組成物の総質量（１００質量％）に対し、８〜１１質量％の範囲が好ましく、１０〜１１質量％の範囲がより好ましい。含有量が上記範囲内であると、インクの硬化性に優れ、かつ、硬化膜の初期着色度が小さい。
【０１４８】
（チオキサントン系光重合開始剤）
本実施形態における光重合開始剤は、チオキサントン系光重合開始剤（以下、単に「チオキサントン」ともいう。）を含む。これにより、インクの硬化性に優れ、かつ、特に硬化膜の初期着色度が小さくなる。
【０１４９】
チオキサントンの中でも、アシルフォスフィンオキサイドへの増感効果、重合性化合物に対する溶解性、及び安全性に優れるため、２，４−ジエチルチオキサントンが好ましい。
【０１５０】
チオキサントンの市販品としては、例えば、ＫＡＹＡＣＵＲＥ  ＤＥＴＸ−Ｓ（２，４−ジエチルチオキサントン）（日本化薬社（Nippon Kayaku Co., Ltd.）製商品名）ＩＴＸ（BASF社製）、Ｑｕａｎｔａｃｕｒｅ  ＣＴＸ（Aceto Chemical社製）が挙げられる。
【０１５１】
チオキサントンの含有量は、インク組成物の総質量（１００質量％）に対し、１〜３質量％の範囲が好ましく、２〜３質量％の範囲がより好ましい。含有量が上記範囲内であると、インクの硬化性に優れ、かつ、硬化膜の初期着色度が小さくなる。
【０１５２】
〔色材〕
本実施形態のインク組成物は、色材をさらに含んでもよい。色材は、顔料及び染料のうち少なくとも一方を用いることができる。
【０１５３】
（顔料）
本実施形態において、色材として顔料を用いることにより、インク組成物の耐光性を向上させることができる。顔料は、無機顔料及び有機顔料のいずれも使用することができる。
【０１５４】
無機顔料としては、ファーネスブラック、ランプブラック、アセチレンブラック、チャネルブラック等のカーボンブラック（Ｃ．Ｉ．ピグメントブラック  ７）類、酸化鉄、酸化チタンを使用することができる。
【０１５５】
有機顔料としては、不溶性アゾ顔料、縮合アゾ顔料、アゾレーキ、キレートアゾ顔料等のアゾ顔料、フタロシアニン顔料、ペリレン及びペリノン顔料、アントラキノン顔料、キナクリドン顔料、ジオキサン顔料、チオインジゴ顔料、イソインドリノン顔料、キノフタロン顔料等の多環式顔料、染料キレート（例えば、塩基性染料型キレート、酸性染料型キレート等）、染色レーキ（塩基性染料型レーキ、酸性染料型レーキ）、ニトロ顔料、ニトロソ顔料、アニリンブラック、昼光蛍光顔料が挙げられる。
【０１５６】
更に詳しくは、ブラックインクとして使用されるカーボンブラックとしては、Ｎｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等（以上、三菱化学社（Mitsubishi Chemical Corporation）製商品名）、Ｒａｖｅｎ  ５７５０、Ｒａｖｅｎ  ５２５０、Ｒａｖｅｎ  ５０００、Ｒａｖｅｎ  ３５００、Ｒａｖｅｎ  １２５５、Ｒａｖｅｎ  ７００等（以上、コロンビアカーボン（Carbon Columbia）社製商品名）、Ｒｅｇａ１  ４００Ｒ、Ｒｅｇａ１  ３３０Ｒ、Ｒｅｇａ１  ６６０Ｒ、Ｍｏｇｕｌ  Ｌ、Ｍｏｎａｒｃｈ  ７００、Ｍｏｎａｒｃｈ  ８００、Ｍｏｎａｒｃｈ  ８８０、Ｍｏｎａｒｃｈ  ９００、Ｍｏｎａｒｃｈ  １０００、Ｍｏｎａｒｃｈ  １１００、Ｍｏｎａｒｃｈ  １３００、Ｍｏｎａｒｃｈ  １４００等（キャボット社（CABOT JAPAN K．K．）製商品名）、Ｃｏｌｏｒ  Ｂｌａｃｋ  ＦＷ１、Ｃｏｌｏｒ  Ｂｌａｃｋ  ＦＷ２、Ｃｏｌｏｒ  Ｂｌａｃｋ  ＦＷ２Ｖ、Ｃｏｌｏｒ  Ｂｌａｃｋ  ＦＷ１８、Ｃｏｌｏｒ  Ｂｌａｃｋ  ＦＷ２００、Ｃｏｌｏｒ  Ｂｌａｃｋ  Ｓ１５０、Ｃｏｌｏｒ  Ｂｌａｃｋ  Ｓ１６０、Ｃｏｌｏｒ  Ｂｌａｃｋ  Ｓ１７０、Ｐｒｉｎｔｅｘ  ３５、Ｐｒｉｎｔｅｘ  Ｕ、Ｐｒｉｎｔｅｘ  Ｖ、Ｐｒｉｎｔｅｘ  １４０Ｕ、Ｓｐｅｃｉａｌ  Ｂｌａｃｋ  ６、Ｓｐｅｃｉａｌ  Ｂｌａｃｋ  ５、Ｓｐｅｃｉａｌ  Ｂｌａｃｋ  ４Ａ、Ｓｐｅｃｉａｌ  Ｂｌａｃｋ  ４等（以上、デグッサ（Degussa）社製商品名）が挙げられる。
【０１５７】
ホワイトインクに使用される顔料としては、Ｃ．Ｉ．ピグメント  ホワイト  ６、１８、２１が挙げられる。また、ホワイト顔料として使用可能な金属原子含有化合物も用いることができ、例えば、従来から白色顔料として用いられている金属酸化物、硫酸バリウムや炭酸カルシウムが挙げられる。上記の金属酸化物としては、特に制限されないが、例えば、二酸化チタン、酸化亜鉛、シリカ、アルミナ、酸化マグネシウム等が挙げられる。
【０１５８】
イエローインクに使用される顔料としては、Ｃ．Ｉ．ピグメント  イエロー  １，２，３，４，５，６，７，１０，１１，１２，１３，１４，１６，１７，２４，３４，３５，３７，５３，５５，６５，７３，７４，７５，８１，８３，９３，９４，９５，９７，９８，９９，１０８，１０９，１１０，１１３，１１４，１１７，１２０，１２４,１２８，１２９，１３３，１３８，１３９，１４７，１５１，１５３，１５４，１５５，１６７，１７２，１８０が挙げられる。
【０１５９】
マゼンタインクに使用される顔料としては、Ｃ．Ｉ．ピグメント  レッド  １，２，３，４，５，６，７，８，９，１０，１１，１２，１４，１５，１６，１７，１８，１９，２１，２２，２３，３０，３１，３２，３７，３８，４０，４１，４２，４８（Ｃａ），４８（Ｍｎ），５７（Ｃａ），５７：１，８８，１１２，１１４，１２２，１２３，１４４，１４６，１４９，１５０，１６６，１６８，１７０，１７１，１７５，１７６，１７７，１７８，１７９，１８４，１８５，１８７，２０２，２０９，２１９，２２４，２４５，又はＣ．Ｉ．ピグメント  ヴァイオレット  １９，２３，３２，３３，３６，３８，４３，５０が挙げられる。
【０１６０】
シアンインクに使用される顔料としては、Ｃ．Ｉ．ピグメント  ブルー  １，２，３，１５，１５：１，１５：２，１５：３，１５：３４，１５：４，１６，１８，２２，２５，６０，６５，６６，又はＣ．Ｉ．バット  ブルー  ４，６０が挙げられる。
【０１６１】
また、マゼンタ、シアン及びイエロー以外の顔料としては、例えば、Ｃ．Ｉ．ピグメント  グリーン  ７，１０，又はＣ．Ｉ．ピグメント  ブラウン  ３，５，２５，２６，又はＣ．Ｉ．ピグメント  オレンジ  １，２，５，７，１３，１４，１５，１６，２４，３４，３６，３８，４０，４３，６３が挙げられる。
【０１６２】
上記顔料は１種単独で用いてもよく、２種以上を併用してもよい。
【０１６３】
上記の顔料を使用する場合、その平均粒子径は２μｍ以下が好ましく、３０〜３００ｎｍがより好ましい。平均粒子径が上記の範囲内にあると、インク組成物における吐出安定性や分散安定性などの信頼性に一層優れるとともに、優れた画質の画像を形成することができる。ここで、本明細書における平均粒子径は、動的光散乱法により測定される。
【０１６４】
（染料）
本実施形態において、色材として染料を用いることができる。染料としては、特に限定されることなく、酸性染料、直接染料、反応性染料、及び塩基性染料が使用可能である。前記染料として、例えば、Ｃ．Ｉ．アシッドイエロー  １７，２３，４２，４４，７９，１４２、Ｃ．Ｉ．アシッドレッド  ５２，８０，８２，２４９，２５４，２８９、Ｃ．Ｉ．アシッドブルー  ９，４５，２４９、Ｃ．Ｉ．アシッドブラック  １，２，２４，９４、Ｃ．Ｉ．フードブラック  １，２、Ｃ．Ｉ．ダイレクトイエロー  １，１２，２４，３３，５０，５５，５８，８６，１３２，１４２，１４４，１７３、Ｃ．Ｉ．ダイレクトレッド  １，４，９，８０，８１，２２５，２２７、Ｃ．Ｉ．ダイレクトブルー  １，２，１５，７１，８６，８７，９８，１６５，１９９，２０２、Ｃ．Ｉ．ダイレクドブラック  １９，３８，５１，７１，１５４，１６８，１７１，１９５、Ｃ．Ｉ．リアクティブレッド  １４，３２，５５，７９，２４９、Ｃ．Ｉ．リアクティブブラック  ３，４，３５が挙げられる。
【０１６５】
上記染料は１種単独で用いてもよく、２種以上を併用してもよい。
【０１６６】
色材の含有量は、良好な発色性を有し、色材自身の光吸収によるインク塗膜の硬化阻害を低減できるため、インク組成物の総質量（１００質量％）に対して、ＣＭＹＫの場合１．５〜６質量％の範囲が好ましく、Ｗの場合１５〜３０質量％の範囲が好ましい。
【０１６７】
〔分散剤〕
本実施形態のインク組成物が顔料を含む場合、顔料分散性をより良好なものとするため、分散剤をさらに含んでもよい。分散剤として、特に限定されないが、例えば、高分子分散剤などの顔料分散液を調製するのに慣用されている分散剤が挙げられる。その具体例として、ポリオキシアルキレンポリアルキレンポリアミン、ビニル系ポリマー及びコポリマー、アクリル系ポリマー及びコポリマー、ポリエステル、ポリアミド、ポリイミド、ポリウレタン、アミン系ポリマー、含珪素ポリマー、含硫黄ポリマー、含フッ素ポリマー、及びエポキシ樹脂のうち一種以上を主成分とするものが挙げられる。
【０１６８】
高分子分散剤の市販品として、味の素ファインテクノ社製のアジスパーシリーズ（商品名）、ルーブリゾール社（Lubrizol Corporation）から入手可能なソルスパーズシリーズ（Ｓｏｌｓｐｅｒｓｅ  ３６０００等、商品名）、ＢＹＫＣｈｅｍｉｅ社製のディスパービックシリーズ（商品名）、楠本化成社製のディスパロンシリーズ（商品名）が挙げられる。
【０１６９】
〔レベリング剤〕
本実施形態のインク組成物は、印刷基材への濡れ性が良好となるため、レベリング剤（界面活性剤）をさらに含んでもよい。レベリング剤としては、特に限定されないが、例えば、シリコーン系界面活性剤として、ポリエステル変性シリコーンやポリエーテル変性シリコーンを用いることができ、ポリエーテル変性ポリジメチルシロキサン又はポリエステル変性ポリジメチルシロキサンを用いることが特に好ましい。具体例としては、ＢＹＫ−３４７、ＢＹＫ−３４８、ＢＹＫ−ＵＶ３５００、３５１０、３５３０、３５７０（ビックケミー・ジャパン社（BYK Japan KK）製商品名）を挙げることができる。
【０１７０】
〔重合禁止剤〕
本実施形態のインク組成物は、インク組成物の保存安定性を良好なものとするため、重合禁止剤をさらに含んでもよい。重合禁止剤としては、特に限定されないが、例えば、ＩＲＧＡＳＴＡＢ  ＵＶ１０及びＵＶ２２（BASF社製商品名）、ハイドロキノンモノメチルエーテル（ＭＥＨＱ、関東化学社（KANTO CHEMICAL CO., INC）製商品名）を用いることができる。
【０１７１】
〔その他の添加剤〕
本実施形態のインク組成物は、上記に挙げた添加剤以外の添加剤（成分）を含んでもよい。このような成分としては、特に制限されないが、例えば従来公知の、重合促進剤、浸透促進剤、及び湿潤剤（保湿剤）、並びにその他の添加剤があり得る。上記のその他の添加剤として、例えば従来公知の、定着剤、防黴剤、防腐剤、酸化防止剤、紫外光吸収剤、キレート剤、ｐＨ調整剤、及び増粘剤が挙げられる。
【０１７２】
〔インク組成物の物性〕
本実施形態のインク組成物は、２０℃での粘度が１５ｍＰａ・ｓ以下であることが好ましく、９〜１４ｍＰａ・ｓであることがより好ましい。粘度が上記範囲内であると、光重合開始剤その他の添加剤の溶解性に優れ、かつ、吐出安定性が得られやすい。なお、本明細書における粘度は、ＤＫＳＨジャパン社（DKSH Japan K.K.）製のレオメーターＭＣＲ３００を用いて測定した値である。  
また、本実施形態のインク組成物は、発光ピーク波長が３６５〜４０５ｎｍの範囲にある紫外光を照射することにより硬化可能であることが好ましい。
【０１７３】
＜具体例＞
［使用成分］
ＵＶインクに使用する成分は、以下の通りである。
【０１７４】
〔顔料〕
・ＦＡＳＴＯＧＥＮ  ＢＬＵＥ（カラーインデックス名：ピグメント  ブルー  １５：４、DIC社製商品名、図１３ではシアンと略記した。）
・ＣＲＯＭＯＰＨＴＡＬ  ＰｉｎｋＰＴ（ＳＡ）  ＧＬＶＯ（カラーインデックス名：Ｃ．Ｉ.ピグメント  レッド  １２２、BASF社製商品名、図１３ではマゼンタと略記した。）
・カラーインデックス名：Ｃ．Ｉ.ピグメント  イエロー  １８０、（DIC社製、商品名：ＳＹＭＵＬＥＲ  ＦＡＳＴ  ＹＥＬＬＯＷ  、図１３ではイエロー１と略記した。）
・カラーインデックス名：Ｃ．Ｉ.ピグメント  イエロー  １５０、（図１３ではイエロー２と略記した。）
・カラーインデックス名：Ｃ．Ｉ.ピグメント  イエロー  １５５、（図１３ではイエロー３と略記した。）
・カラーインデックス名：Ｃ．Ｉ.ピグメント  イエロー  ７４、（図１３ではイエロー４と略記した。）
・ＭＩＣＲＯＬＩＴＨ−ＷＡ  Ｂｌａｃｋ  Ｃ−ＷＡ（カラーインデックス名：Ｃ．Ｉ．ピグメントブラック  ７、BASF社製商品名、図１３ではブラックと略記した。）
・Ｐｉｇｍｅｎｔ  Ｗｈｉｔｅ  ０６（二酸化チタン、御国色素社製商品名、図１３ではホワイトと略記した。）
【０１７５】
〔分散剤〕
・ＳＯＬＳＰＥＲＳＥ  ３６０００（アミン系、ルーブリゾール社製商品名、図１３ではアミン系分散剤Ａと略記した。）
【０１７６】
〔重合性化合物〕
・ＶＥＥＡ（アクリル酸２−（２−ビニロキシエトキシ）エチル、日本触媒社（Nippon Shokubai Co., Ltd.）製商品名、図１３ではＶＥＥＡと略記した。）
・3-オキサ-5-ヘキセン-1-オール、図１３では、ＥＧＭＥと略記した。
【０１７７】
・ビスコート＃１９２（フェノキシエチルアクリレート、大阪有機化学社（OSAKA ORGANIC CHEMICAL INDUSTRY LTD.）製商品名、図１３ではＰＥＡと略記した。）
・４−ＨＢＡ（４−ヒドロキシブチルアクリレート、大阪有機化学社製商品名、図１３では４−ＨＢＡと略記した。）
・ＫＡＹＡＲＡＤ  Ｒ−６８４（トリシクロデカンジメチロールジアクリレート、日本化薬社製商品名、図１３ではＲ−６８４と略記した。）
・Ａ−ＤＰＨ（ジペンタエリスリトールヘキサアクリレート、新中村化学社（SHIN-NAKAMURA CHEMICAL CO．、LTD.）製商品名、図１３ではＡ−ＤＰＨと略記した。）
・ＮＫエステル  Ａ−９３００（エトキシ化イソシアヌル酸トリアクリレート、新中村化学工業社製商品名、図１３ではＡ−９３００と略記した。）
【０１７８】
〔重合禁止剤〕
・ＭＥＨＱ（関東化学社製商品名、図１３ではＭＥＨＱと略記した。）
【０１７９】
〔レベリング剤〕
・シリコーン系表面調整剤  ＢＹＫ−ＵＶ３５００（BYK社製商品名、図１３ではＵＶ３５００と略記した。）
【０１８０】
〔光重合開始剤〕
・ＩＲＧＡＣＵＲＥ  ８１９（BASF社製商品名、図１３では８１９と略記した。）
・ＤＡＲＯＣＵＲ  ＴＰＯ（BASF社製商品名、図１３ではＴＰＯと略記した。）
・ＫＡＹＡＣＵＲＥ  ＤＥＴＸ−Ｓ（日本化薬社製商品名、図１３ではＤＥＴＸ−Ｓと略記した。）
【０１８１】
まず、図１３に記載の顔料及び分散剤、並びにＰＥＡを、図１３に記載の組成（単位：質量％）となるように混合することで、顔料分散液を調製した。次に、調製した顔料分散液に、図１３に記載された他の成分を、図１３に記載の組成（単位：質量％）となるように添加し、これを高速水冷式撹拌機により撹拌することにより、各色（シアンＣ、マゼンタＭ、イエローＹ、ブラックＫ、ホワイトＷ、クリアＣＬ）のＵＶインクを得た。なお、図１３中、空欄部は無添加であることを意味する。また、図１３の下表に示すような各色インクの組み合わせによって、インクセット１〜１７を得た。
【０１８２】
＜サンプルの評価試験＞
［しわの評価方法］
第１〜５実施形態及び比較例の印刷装置にインクセット１〜１７をそれぞれ用いて、光記録媒体の被記録面に、イエローインクをデューティー１０％〜１００％まで１０％刻みで振ったカラーパッチをそれぞれ印刷した。こうして作製された印刷物を室温２３℃、湿度５０％ＲＨの環境下で、各カラーパッチの印刷状態（しわの有無）を目視で観察し、下記評価基準により評価した。
【０１８３】
評価基準
Ａ：デューティー１０％〜１００％の全てのカラーパッチでしわの発生が確認できない。  
Ｂ：デューティー７０％以上のカラーパッチではしわの発生が確認できるが、デューティー６０％以下のカラーパッチではブロンズ現象の発生が確認できない。  
Ｃ：デューティー１０％〜１００％の全てのカラーパッチでカラーパッチでしわの発生が確認できる。
【０１８４】
図１４は、しわの評価結果を示す表である。
【０１８５】
［表面光沢の評価方法］
第１〜５実施形態及び比較例の印刷装置にインクセット１〜１７をそれぞれ用いて、光記録媒体の被記録面に、マゼンタインク、シアンインク、イエローインク、ブラックインクをデューティー１０％〜１００％まで１０％刻みで振ったカラーパッチをそれぞれ印刷した。こうして作製された印刷物を室温２３℃、湿度５０％ＲＨの環境下で、各カラーパッチの光沢度を、ＪＩＳ−Ｐ８１４２に基づき、変角光沢計ＧＭ−３Ｄ型（村上色彩技術研究所社製）を用いて光記録媒体の被記録面の６０度光沢度を測定した。この測定値（６０度光沢度）が大きいほど表面光沢性に優れること（しわの影響が小さいこと）を示す。  
同じデューティーにおける、シアンインク、マゼンタインク、ブラックインクの光沢度の平均値と、イエローインクの光沢度の差の絶対値｜ΔＲ｜を求め、下記評価基準により評価した。
【０１８６】
評価基準
Ａ：デューティー１０％〜１００％の全てのカラーパッチにおいて、｜ΔＲ｜＝１未満
Ｂ：デューティー７０％以上のカラーパッチは、｜ΔＲ｜＝１以上〜５未満
デューティー６０％以下のカラーパッチは、｜ΔＲ｜＝１未満
Ｃ：デューティー１０％〜１００％の全てのカラーパッチにおいて、｜ΔＲ｜＝１以上〜５未満
Ｄ：デューティー１０％〜１００％の全てのカラーパッチにおいて、｜ΔＲ｜＝５以上
【０１８７】
図１５は、表面光沢の評価結果を示す表である。
【０１８８】
［印刷物の官能評価］
第１〜５実施形態及び比較例の印刷装置にインクセット１〜１７をそれぞれ用いて、ＰＥＴからなる媒体をセットし、ＩＳＯ１２６４０：付属書Ａの高精細カラーディジタル標準画像データを印刷した。こうして作製された印刷物の印刷面。無作為に抽出した１００人に、画質の良否を回答してもらった。評価環境は、３波長型昼白色の蛍光灯が天井に備え付けら得たオフィス環境である。２つの印刷画像を、事務用デスクに同時に並べ、目視で観察し、ブリード（異色の境界部分で色が滲んだり不均一に混ざり合う現象）が全く見られないものを１０点（画質良好）、ブリードがわずかに見られるものを５点、ブリードが目立つものを０点とし、判断してもらった。
【０１８９】
評価基準 ：
Ａ：８００点以上
Ｂ：８００未満〜５００点以上
Ｃ：５００点以下
【０１９０】
図１６は、官能評価結果を示す表である。
【０１９１】
＝＝＝その他＝＝＝
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【符号の説明】
【０１９２】
１  印刷装置、
１０  搬送ユニット、１１  ドラム、
１２  第１ローラー、１３  第２ローラー、１４  第３ローラー、
４０  ヘッドユニット、
４１Ｍ  マゼンタヘッドユニット、
４１Ｃ  シアンヘッドユニット、
４１Ｋ  ブラックヘッドユニット、
４１Ｙ  イエローヘッドユニット（第１イエローヘッドユニット）、
４１Ｗ  第１ホワイトヘッドユニット、
４２Ｗ  第２ホワイトヘッドユニット、
４２Ｙ  第２イエローヘッドユニット、
５０  検出器群、６０  コントローラー、
６１  ＣＰＵ、６２  メモリ、６３  インターフェース部、
７０  駆動信号生成回路、
８０  仮硬化ユニット、
８１Ｍ  マゼンタ用光源、
８１Ｃ  シアン用光源、
８１Ｋ  ブラック用光源、
８１Ｙ  イエロー用光源（第１イエロー用光源）、
８１Ｗ  第１ホワイト用光源、
８２Ｗ  第２ホワイト用光源、
８２Ｙ  第２イエロー用光源、
９０  本硬化ユニット、９１  本硬化用光源、９２  本硬化用光源（ＬＥＤ）、
Ｓ  媒体（透明媒体）、
Ｌ  ラベル
【図１】
0006051583.tif 000002
【図２】
0006051583.tif 000003
【図３】
0006051583.tif 000004
【図４】
0006051583.tif 000005
【図５】
0006051583.tif 000006
【図６】
0006051583.tif 000007
【図７】
0006051583.tif 000008
【図８】
0006051583.tif 000009
【図９】
0006051583.tif 000010
【図１０】
0006051583.tif 000011
【図１１】
0006051583.tif 000012
【図１２】
0006051583.tif 000013
【図１３】
0006051583.tif 000014
【図１４】
0006051583.tif 000015
【図１５】
0006051583.tif 000016
【図１６】
0006051583.tif 000017